(57)【特許請求の範囲】
【請求項１】
水性シリコーン樹脂エマルションを含む水性クリヤー塗料組成物の製造方法であって、下記工程；
シリコーン樹脂（Ａ）及び有機溶媒（Ｂ１）の混合物から、前記有機溶媒（Ｂ１）の少なくとも一部を有機溶媒（Ｂ２）及び／又は（Ｂ３）に置換し、シリコーン樹脂有機溶媒混合物を得る、有機溶媒置換工程と、
前記シリコーン樹脂有機溶媒混合物と、有機溶媒（Ｂ２）及び／又は（Ｂ３）と、無機酸化物微粒子（Ｄ）とを混合し、シリコーン樹脂混合物を得る、混合工程と、
前記シリコーン樹脂混合物と乳化剤（Ｃ）及び水性媒体の混合物とを機械的乳化処理を行うか、又は、前記シリコーン樹脂混合物及び乳化剤（Ｃ）の混合物と水性媒体とを機械的乳化処理を行い、水性シリコーン樹脂エマルションを得る、エマルション化工程と、
を包含し、
前記シリコーン樹脂（Ａ）は、重量平均分子量が５，０００〜３００，０００の範囲内である分岐状オルガノポリシロキサン（Ａ１）を含み、
前記有機溶媒（Ｂ１）は、水に対する溶解度が１ｇ／１００ｇＨ２Ｏ以下の炭化水素系溶媒であり、
前記有機溶媒（Ｂ２）は、アルキレングリコールモノアルキルエーテル、及びアルキレングリコールジアルキルエーテルからなる群より選ばれる少なくとも１種の溶媒であり、前記有機溶媒（Ｂ２）の水に対する溶解度は５ｇ／１００ｇＨ２Ｏ未満であり、
前記有機溶媒（Ｂ３）は、アルキレングリコールモノアルキルエーテル、及びアルキレングリコールジアルキルエーテルからなる群より選ばれる少なくとも１種の溶媒であり、前記有機溶媒（Ｂ３）の水に対する溶解度は５ｇ／１００ｇＨ２Ｏ以上であり、
前記シリコーン樹脂混合物は、有機溶媒（Ｂ２）及び（Ｂ３）の双方を含む、製造方法。
【請求項２】
前記シリコーン樹脂（Ａ）は、更に、重量平均分子量が１，０００〜３０，０００の範囲内である直鎖状オルガノポリシロキサン（Ａ２）を含む、請求項１に記載の製造方法。
【請求項３】
更に、前記水性シリコーン樹脂エマルションに、予め調製した重量平均分子量が１，０００〜３０，０００の範囲内である直鎖状オルガノポリシロキサン（Ａ２）を含むシリコーン樹脂エマルションを混合する、請求項１又は２に記載の製造方法。
【請求項４】
前記水性クリヤー塗料組成物において、前記分岐状オルガノポリシロキサン（Ａ１）と直鎖状オルガノポリシロキサン（Ａ２）との質量比（Ａ１）：（Ａ２）は、９８：２〜４０：６０の範囲にある、請求項２又は３に記載の製造方法。
【請求項５】
前記水性クリヤー塗料組成物において、前記シリコーン樹脂（Ａ）と前記有機溶媒（Ｂ）との質量比（Ａ）：（Ｂ）は、１：１〜１：０．２の範囲にある、請求項１〜４のいずれか１項に記載の製造方法。
【請求項６】
前記水性クリヤー塗料組成物において、前記有機溶媒（Ｂ２）と前記有機溶媒（Ｂ３）との質量比（Ｂ２）：（Ｂ３）は、１：０．２〜１：２の範囲にある、請求項１〜５のいずれか１項に記載の製造方法。
【請求項７】
前記乳化剤（Ｃ）は、アニオン系界面活性剤を含む、請求項１〜６のいずれか１項に記載の製造方法。
【請求項８】
前記水性クリヤー塗料組成物において、前記無機酸化物微粒子（Ｄ）の含有量は、前記シリコーン樹脂（Ａ）の固形分１００質量部に対し、３〜２０質量部である、請求項１〜７のいずれか１項に記載の製造方法。
【請求項９】
前記無機酸化物微粒子（Ｄ）は、酸化チタン、酸化亜鉛及び酸化セリウムからなる群より選ばれる少なくとも１種を含む、請求項１〜８のいずれか１項に記載の製造方法。
【請求項１０】
前記無機酸化物微粒子（Ｄ）は、平均粒子径が２０〜３００ｎｍの範囲にある、請求項１〜９のいずれか１項に記載の製造方法。
【発明の詳細な説明】
【技術分野】
【０００１】
本発明は、水性シリコーン樹脂エマルションを含む水性クリヤー塗料組成物の製造方法に関する。
【背景技術】
【０００２】
住宅、ビル等の建築物の壁面には、風雨に晒され且つ日光の直射を受ける条件において、壁面の品質及び外観を維持することを目的として、種々の外装用塗料組成物が塗装される。このような塗料組成物は、風雨に対する耐候性、耐水性、耐光性、耐変色性、基材に対する密着性等の性能を有することが求められる。また、塗料分野においては、近年、環境負荷、塗装作業上の安全及び衛生等の観点により、塗料組成物の水性化が進んでいる。外装用水性塗料組成物としては、アクリル樹脂エマルションを含む塗料組成物が広く用いられている。
【０００３】
長期の耐候性及び耐久性が必要とされる場合には、特定のシリコーン構造を有する変性剤を用いてシリコーン変性したアクリルシリコーン樹脂系エマルションを含む塗料組成物が用いられている。近年においては、性能のさらなる向上が求められており、特に野外の過酷な環境においても長期間外観を維持することができる、優れた耐候性及び耐久性を発揮する水性塗料組成物が求められている。更に、例えば水性クリヤー塗料組成物においては、上記耐候性及び耐久性に加えて、得られる塗膜の透明性が高い、即ち、可視光範囲において透明性を有することもまた必要とされる。
【０００４】
例えば、特開２００１−１７２３４０号公報（特許文献１）には、ポリアルコキシポリシロキサン（ａ１）と該シロキサンと反応可能な官能基を有する高分子化合物（ａ２）と反応させて得られるポリアルコキシポリシロキサン系化合物（Ａ）、ラジカル重合性不飽和単量体（Ｂ）の重合物（Ｂ’）及びシリケートオリゴマー（Ｃ）を含有してなることを特徴とする樹脂組成物が記載されている。特許文献１には、上記のような水性樹脂組成物であるため、樹脂組成物の放置安定性、塗膜の耐候性、耐汚染性、耐水性、耐溶剤性、耐割れ性等に優れた効果を示すと記載されている。
【０００５】
また、特開２０１４−０３１４１３号公報（特許文献２）には、（ｉ）有機溶剤中で合成されたシリコーンレジン（Ａ）の有機溶剤溶液の溶剤成分をノニオン系乳化剤（Ｂ）で置換してシリコーンレジン（Ａ）のノニオン系乳化剤溶液とし；（ｉｉ）該シリコーンレジン（Ａ）のノニオン系乳化剤溶液に水を加え；（ｉｉｉ）乳化する；ことを特徴とする、有機溶剤を含有しないシリコーンレジンエマルジョンの製造方法が記載される。特許文献２には、有機溶剤を含有しない安定性に優れたシリコーンレジンエマルジョンが得られることが記載されている。
【０００６】
別の例としては、特開２００３−２１３００５号公報（特許文献３）には、オルガノポリシロキサン、界面活性剤及び水を主成分とする分散液を少なくとも２つ以上の通路に分岐させた後、該分散液同士を噴射衝突させて微粒子化するオルガノポリシロキサンエマルジョンの製造方法において、該分散液を流速４００ｍ／ｓ以上で噴射衝突させることを特徴とするオルガノポリシロキサンエマルジョンの製造方法が記載される。特許文献３では、平均粒子径が小さく、保存安定性、希釈安定性、機械的安定性等の各種安定性が良好なオルガノポリシロキサンエマルジョンが得られることが記載されている。
【０００７】
一方で、クリヤー塗料組成物において、耐候性を向上させることを目的として、一般的に、有機紫外線吸収剤（例えば、ベンゾトリアゾール系紫外線吸収剤、トリアジン系紫外線吸収剤など）が加えられる。有機紫外線吸収剤を用いることによって、クリヤー塗料組成物において求められる可視光透明性を維持しつつ、塗膜に紫外線遮断性を付与することができる。
【先行技術文献】
【特許文献】
【０００８】
【特許文献１】特開２００１−１７２３４０号公報
【特許文献２】特開２０１４−０３１４１３号公報
【特許文献３】特開２００３−２１３００５号公報
【特許文献４】特開２０１３−１５９６６８号公報
【発明の概要】
【発明が解決しようとする課題】
【０００９】
特許文献１乃至３に記載されているようなエマルジョンにおいて、耐候性を更に向上させることを目的として、前記エマルジョンに有機紫外線吸収剤、例えば、ベンゾトリアゾール系紫外線吸収剤を添加した塗料組成物について検討が行われている。
しかしながら、有機紫外線吸収剤を用いた場合には、長期間の屋外曝露により、紫外線吸収剤が塗膜から溶出してしまい、形成される塗膜の紫外線遮断性が長期間維持できず、期待どおりの耐候性を発現させることが困難であることが判明した。
【００１０】
例えば、特開２０１３−１５９６６８号公報（特許文献４）では、紫外線吸収剤として、塗膜より溶出し難い無機系紫外線吸収剤を添加した塗料組成物について検討が行われている。しかしながら、無機系紫外線吸収剤を用いた場合には、得られた塗料組成物の貯蔵安定性や、形成された塗膜の耐久性、特に、耐酸性及び耐候性が不十分であるという課題が判明した。
【００１１】
本発明は、上記のような課題を解決することを目的とする。具体的には、紫外線吸収剤として無機酸化物微粒子を含む水性クリヤー塗料組成物であって、貯蔵安定性の良好な水性シリコーン樹脂エマルションを含み、優れた耐候性及び耐久性（特に耐酸性）を有し、透明性の高い塗膜を形成することのできる水性クリヤー塗料組成物の製造方法を提供することを目的とする。
【課題を解決するための手段】
【００１２】
本開示は、以下の［１］〜［１０］を提供するものである。
［１］
水性シリコーン樹脂エマルションを含む水性クリヤー塗料組成物の製造方法であって、下記工程；
シリコーン樹脂（Ａ）及び有機溶媒（Ｂ１）の混合物から、前記有機溶媒（Ｂ１）の少なくとも一部を有機溶媒（Ｂ２）及び／又は（Ｂ３）に置換し、シリコーン樹脂有機溶媒混合物を得る、有機溶媒置換工程と、
前記シリコーン樹脂有機溶媒混合物と、有機溶媒（Ｂ２）及び／又は（Ｂ３）と、無機酸化物微粒子（Ｄ）とを混合し、シリコーン樹脂混合物を得る、混合工程と、
前記シリコーン樹脂混合物と乳化剤（Ｃ）及び水性媒体の混合物とを機械的乳化処理を行うか、又は、前記シリコーン樹脂混合物及び乳化剤（Ｃ）の混合物と水性媒体とを機械的乳化処理を行い、水性シリコーン樹脂エマルションを得る、エマルション化工程と、
を包含し、
前記シリコーン樹脂（Ａ）は、重量平均分子量が５，０００〜３００，０００の範囲内である分岐状オルガノポリシロキサン（Ａ１）を含み、
前記有機溶媒（Ｂ１）は、水に対する溶解度が１ｇ／１００ｇＨ２Ｏ以下の炭化水素系溶媒であり、
前記有機溶媒（Ｂ２）は、アルコール、アルキレングリコールモノアルキルエーテル、及びアルキレングリコールジアルキルエーテルからなる群より選ばれる少なくとも１種の溶媒であり、前記有機溶媒（Ｂ２）の水に対する溶解度は５ｇ／１００ｇＨ２Ｏ未満であり、
前記有機溶媒（Ｂ３）は、アルコール、アルキレングリコールモノアルキルエーテル、及びアルキレングリコールジアルキルエーテルからなる群より選ばれる少なくとも１種の溶媒であり、前記有機溶媒（Ｂ３）の水に対する溶解度は５ｇ／１００ｇＨ２Ｏ以上であり、
前記シリコーン樹脂混合物は、有機溶媒（Ｂ２）及び（Ｂ３）の双方を含む、製造方法。
［２］
前記シリコーン樹脂（Ａ）は、更に、重量平均分子量が１，０００〜３０，０００の範囲内である直鎖状オルガノポリシロキサン（Ａ２）を含む、［１］に記載の製造方法。
［３］
更に、前記水性シリコーン樹脂エマルションに、予め調製した重量平均分子量が１，０００〜３０，０００の範囲内である直鎖状オルガノポリシロキサン（Ａ２）を含むシリコーン樹脂エマルションを混合する、［１］又は［２］に記載の製造方法。
［４］
前記水性クリヤー塗料組成物において、前記分岐状オルガノポリシロキサン（Ａ１）と直鎖状オルガノポリシロキサン（Ａ２）との質量比（Ａ１）：（Ａ２）は、９８：２〜４０：６０の範囲にある、［２］又は［３］に記載の製造方法。
［５］
前記水性クリヤー塗料組成物において、前記シリコーン樹脂（Ａ）と前記有機溶媒（Ｂ）との質量比（Ａ）：（Ｂ）は、１：１〜１：０．２の範囲にある、［１］〜［４］のいずれか１つに記載の製造方法。
［６］
前記水性クリヤー塗料組成物において、前記有機溶媒（Ｂ２）と前記有機溶媒（Ｂ３）との質量比（Ｂ２）：（Ｂ３）は、１：０．２〜１：２の範囲にある、［１］〜［５］のいずれか１つに記載の製造方法。
［７］
前記乳化剤（Ｃ）は、アニオン系界面活性剤を含む、［１］〜［６］のいずれか１つに記載の製造方法。
［８］
前記水性クリヤー塗料組成物において、前記無機酸化物微粒子（Ｄ）の含有量は、前記シリコーン樹脂（Ａ）の固形分１００質量部に対し、３〜２０質量部である、［１］〜［７］のいずれか１つに記載の製造方法。
［９］
前記無機酸化物微粒子（Ｄ）は、酸化チタン、酸化亜鉛及び酸化セリウムからなる群より選ばれる少なくとも１種を含む、［１］〜［８］のいずれか１つに記載の製造方法。
［１０］
前記無機酸化物微粒子（Ｄ）は、平均粒子径が２０〜３００ｎｍの範囲にある、［１］〜［９］のいずれか１つに記載の製造方法。
【発明の効果】
【００１３】
本発明によると、無機系紫外線吸収剤として無機酸化物微粒子を含む水性クリヤー塗料組成物であって、貯蔵安定性の良好な水性シリコーン樹脂エマルションを含み、優れた耐候性及び耐久性（特に耐酸性）を有し、透明性の高い塗膜を形成することのできる水性クリヤー塗料組成物の製造方法が提供される。
【発明を実施するための形態】
【００１４】
水性シリコーン樹脂エマルションに無機酸化物微粒子を後添加して、ディスパー等で混合する方法の場合、得られた塗料組成物の貯蔵安定性や、形成された塗膜の耐久性、特に、耐酸性及び耐候性が不十分であった。
また、特許文献１のように高圧ホモジナイザー等を用いて高剪断力で乳化させる方法（以下、「高圧乳化法」とも言う。）を用いた場合、無機酸化物微粒子を用いる場合には、比重の高い無機酸化物微粒子がシリコーン樹脂と分離する等、得られたエマルションの貯蔵安定性が良好でないことがあった。また、高圧乳化法を用いて形成されたエマルションを含む水性クリヤー塗料組成物では、形成される塗膜物性、特に耐酸性が良好でないことがあった。
そこで本件発明者等は、シリコーン樹脂（Ａ）と無機酸化物微粒子（Ｄ）を適切に混合する方法を鋭意検討した結果、以下の本開示の方法を見出した。
【００１５】
本開示の水性シリコーン樹脂エマルションを含む水性クリヤー塗料組成物の製造方法は、下記工程；
シリコーン樹脂（Ａ）及び有機溶媒（Ｂ１）の混合物から、前記有機溶媒（Ｂ１）の少なくとも一部を有機溶媒（Ｂ２）及び／又は（Ｂ３）に置換し、シリコーン樹脂有機溶媒混合物を得る、有機溶媒置換工程と、
前記シリコーン樹脂有機溶媒混合物と、有機溶媒（Ｂ２）及び／又は（Ｂ３）と、無機酸化物微粒子（Ｄ）とを混合し、シリコーン樹脂混合物を得る、混合工程と、
前記シリコーン樹脂混合物と乳化剤（Ｃ）及び水性媒体の混合物とを機械的乳化処理を行うか、又は、前記シリコーン樹脂混合物及び乳化剤（Ｃ）の混合物と水性媒体とを機械的乳化処理を行い、水性シリコーン樹脂エマルションを得る、エマルション化工程、
を包含する。但し、前記シリコーン樹脂混合物は、有機溶媒（Ｂ２）及び（Ｂ３）の双方を含む。
【００１６】
本開示の方法を用いると、貯蔵安定性の良好な水性シリコーン樹脂エマルションを含み、優れた耐候性及び耐久性（特に耐酸性）を有し、透明性の高い塗膜を形成することのできる水性クリヤー塗料組成物を製造できる。特定の理論に限定して解釈すべきではないが、特定の有機溶媒（Ｂ２）及び（Ｂ３）を用い、且つ、上記のような工程を経ることによって、少なくとも一部の無機酸化物微粒子（Ｄ）がシリコーン樹脂（Ａ）に内包されると考えられる。その結果、無機酸化物微粒子（Ｄ）が水性シリコーン樹脂エマルション及び水性クリヤー塗料組成物中に安定に存在でき、また、塗膜中からの無機酸化物微粒子（Ｄ）の脱離を抑制できると考えられる。
また、本開示の方法を用いることにより、分岐状オルガノポリシロキサン（Ａ１）を含むシリコーン樹脂（Ａ）を、十分に微細な平均粒子径で良好にエマルション化することができる。
【００１７】
［シリコーン樹脂（Ａ）］
シリコーン樹脂（Ａ）は、重量平均分子量が５，０００〜３００，０００の範囲内である分岐状オルガノポリシロキサン（Ａ１）を含む。分岐状オルガノポリシロキサン（Ａ１）の重量平均分子量は、好ましくは、５，０００〜１００，０００であり、より好ましくは、５，０００〜８０，０００であり、更に好ましくは、５,０００〜５０,０００である。分岐状オルガノポリシロキサン（Ａ１）の重量平均分子量が上記範囲内であることにより、貯蔵安定性が良好なシリコーン樹脂エマルションを調製することが可能である。更に、上記シリコーン樹脂エマルションを用いて調製した水性クリヤー塗料組成物では、良好な塗膜強度、耐候性等を有する塗膜が得られる利点がある。
【００１８】
分岐状オルガノポリシロキサン（Ａ１）は、例えば、下記式で示される構造を有する化合物である。
［Ｒ１ＳｉＯ３／２］ｍ［Ｒ２２ＳｉＯ］ｎ
上記式中、Ｒ１及びＲ２は、それぞれ独立して、必要に応じて置換基を有してもよい、水酸基又は炭素数１〜２０の１価の有機基であり、ｍは１〜１，０００の範囲内であり、ｎは０〜１００の範囲内である。
なお、上記式中、ｍは［Ｒ１ＳｉＯ３／２］単位の数を表し、ｎは［Ｒ２２ＳｉＯ］単位の数を表す。［Ｒ１ＳｉＯ３／２］単位が含まれることによって、分岐状のオルガノポリシロキサンとなる。上記式において、ｍ＋ｎは１〜１，０００の範囲内であるのが好ましい。
【００１９】
上記式中のＲ１及びＲ２の具体例として、例えば、メチル基、エチル基、プロピル基、ブチル基、ペンチル基、ヘキシル基、ヘプチル基、オクチル基、ノニル基、デシル基、ドデシル基、テトラデシル基、ヘキサデシル基、オクタデシル基、シクロペンチル基、シクロヘキシル基、シクロヘプチル基等の、炭素数１〜２０のアルキル基；フェニル基、トリル基、キシリル基、ナフチル基等の、炭素数６〜２０のアリール基；ビニル基、アリル基等の、炭素数２〜２０のアルケニル基；水酸基；等が挙げられる。これらの基は、必要に応じて置換基を有してもよい。置換基として、例えば、ハロゲン原子、アミノ基、アクリロキシル基、メタクリロキシル基、エポキシ基、メルカプト基、カルボキシル基等の極性基含有置換基が挙げられる。
【００２０】
上記式中、Ｒ１及びＲ２は、それぞれ独立して、水酸基、炭素数１〜６の直鎖状炭化水素基、又は炭素数５〜７の芳香族炭化水素基であるのが好ましい。
【００２１】
分岐状オルガノポリシロキサン（Ａ１）は、上記式で示される構造を有する化合物であり、上記式中、Ｒ１及びＲ２は、それぞれ独立して、水酸基、炭素数１〜６の直鎖状炭化水素基、又は炭素数５〜７の芳香族炭化水素基であり、ｍは１〜１，０００の範囲内であり、ｎは１〜１００の範囲内であり、ｍ＋ｎは１〜１，０００の範囲内であるのがより好ましい。
【００２２】
上記式中のＲ１及びＲ２において、３０モル％以上がメチル基であるのがより好ましく、５０モル％以上がメチル基であるのが更に好ましい。
【００２３】
上記式中、ｍ：ｎは、２：８〜１０：０の範囲内であるのが好ましく、３：７〜１０：０の範囲内であるのがより好ましく、４：６〜１０：０の範囲内であるのが更に好ましい。上記比率において、ｎの比率が８以下であることによって、得られる塗膜の硬度が良好な範囲となり、また良好な耐久性を得ることができる利点がある。
【００２４】
上記分岐状オルガノポリシロキサン（Ａ１）は、例えば、クロロシラン又はアルコキシシラン等のシラン化合物を加水分解し、縮合反応することによって調製することができる。
【００２５】
上記分岐状オルガノポリシロキサン（Ａ１）として、市販品を用いてもよい。
市販品として、例えば、東レ・ダウコーニング社製の８０４ＲＥＳＩＮ、８０５ＲＥＳＩＮ、８４０ＲＥＳＩＮ、ＳＲ−２４００；信越化学工業社製のＫＲ−２２０Ｌ、ＫＲ−２４２Ａ、ＫＲ−２５１、ＫＲ−２２５、ＫＲ−２７１、ＫＲ−２８２、Ｘ４０−２４０６；旭化成ワッカーシリコーン社製のＳＩＬＲＥＳ  Ｋ、ＳＩＬＲＥＳ  ＫＸ、ＳＩＬＲＥＳ  ＨＫ４６、ＳＩＬＲＥＳ  ＲＥＮ５０、ＳＩＬＲＥＳ  ＲＥＮ６０、ＳＩＬＲＥＳ  Ｈ６２Ｃ、ＳＩＬＲＥＳ  ＭＥＳ１００；等が挙げられる。
【００２６】
シリコーン樹脂（Ａ）は、上記分岐状オルガノポリシロキサン（Ａ１）に加えて、更に、重量平均分子量が１，０００〜３０，０００の範囲内である直鎖状オルガノポリシロキサン（Ａ２）を含むのが好ましい。
このようなシリコーン樹脂（Ａ）を含むことにより、水性クリヤー塗料組成物から形成される塗膜の耐水性及び耐薬品性等がより良好になる。これは、分岐状オルガノポリシロキサン（Ａ１）と共に直鎖状オルガノポリシロキサン（Ａ２）を含むことにより、塗膜形成時における硬化反応性が向上するためと考えられる。また、直鎖状オルガノポリシロキサン（Ａ２）を含むことによって、シリコーン樹脂（Ａ）に橋掛け構造、又は橋掛け構造に類似する構造が形成され、耐水性及び耐薬品性等の向上に寄与し得ると考えられる。
【００２７】
直鎖状オルガノポリシロキサン（Ａ２）として、例えば下記式で示される構造を有する化合物が挙げられる。
Ｒ３−［Ｒ４２ＳｉＯ］ｘ−Ｒ５
上記式中、Ｒ３は、水酸基、炭素数１〜６の直鎖状炭化水素基、又は、炭素数５〜７の芳香族炭化水素基であり、Ｒ４は、炭素数１〜６の直鎖状炭化水素基、又は、炭素数５〜７の芳香族炭化水素基であり、Ｒ５は、水素、炭素数１〜６の直鎖状炭化水素基、又は、炭素数５〜７の芳香族炭化水素基であり、ｘは１〜４００の範囲内である。
【００２８】
水性クリヤー塗料組成物に含まれる分岐状オルガノポリシロキサン（Ａ１）及び直鎖状オルガノポリシロキサン（Ａ２）の固形分質量比は、（Ａ１）：（Ａ２）＝９８：２〜４０：６０の範囲にあるのが好ましく、９８：２〜５０：５０の範囲にあるのがより好ましく、例えば９８：２〜７０：３０の範囲にあってもよい。上記範囲にあることによって、得られる塗膜の耐水性及び耐薬品性がより良好となる。
【００２９】
［有機溶媒（Ｂ）］
有機溶媒（Ｂ）は、有機溶媒（Ｂ１）、（Ｂ２）及び（Ｂ３）を含む。
【００３０】
水性クリヤー塗料組成物において、シリコーン樹脂（Ａ）と有機溶媒（Ｂ）との質量比（Ａ）：（Ｂ）は、１：２〜１：０．１の範囲にあることが好ましく、１：１〜１：０．２の範囲にあることがより好ましく、１：０．８〜１：０．３の範囲にあることがさらに好ましい。有機溶媒（Ｂ）を上記の比率で含むことにより、水性クリヤー塗料組成物の粘度の調整が容易になり、また、水性クリヤー塗料組成物が安定に存在し得る。
【００３１】
（有機溶媒（Ｂ１））
有機溶媒（Ｂ１）は、シリコーン樹脂（Ａ）との混合物として提供される。有機溶媒（Ｂ１）は、水に対する溶解度が１ｇ／１００ｇＨ２Ｏ以下の炭化水素系溶媒である。なお、本明細書において、炭化水素系とは、炭素原子及び水素原子のみからなる化合物を示す。また、本明細書において、「水に対する溶解度」は、２０℃における溶解度を意味する。
【００３２】
有機溶媒（Ｂ１）の水に対する溶解度は、例えば、０．０１ｇ／１００ｇＨ２Ｏ以上であってもよい。
【００３３】
有機溶媒（Ｂ１）は、シリコーン樹脂（Ａ）と、好ましくは、任意の比率で混和する。ここで、混和するとは、２０℃において混和することを意味する。
【００３４】
有機溶媒（Ｂ１）は、溶解度が１ｇ／１００ｇＨ２Ｏ以下である１種類の炭化水素系溶媒であってもよく、このような炭化水素系溶媒の混合物であってもよい。
【００３５】
有機溶媒（Ｂ１）は、炭素数６〜２０の芳香族炭化水素系溶媒、及び炭素数６〜２０の脂肪族炭化水素系溶媒から選ばれる少なくとも１種であることが好ましく、炭素数６〜１０の芳香族炭化水素系溶媒、及び炭素数６〜１０の脂肪族炭化水素系溶媒から選ばれる少なくとも１種であることがより好ましく、炭素数６〜８の芳香族炭化水素系溶媒であることが更に好ましい。
【００３６】
有機溶媒（Ｂ１）のうち、有機溶媒の具体例としては、例えば、炭素数６〜８の炭化水素系溶媒、具体的にはベンゼン、トルエン、キシレン、ヘキサン及びシクロヘキサン等の炭化水素系溶媒が挙げられる。
【００３７】
一実施態様において、有機溶媒（Ｂ１）は、有機溶媒（Ｂ２）及び（Ｂ３）よりも低沸点の有機溶媒である。
【００３８】
有機溶媒（Ｂ１）の沸点は、６５〜１４０℃の範囲にあってもよい。
【００３９】
有機溶媒（Ｂ１）は、水性クリヤー塗料組成物１００質量部に対して、０〜１５質量部含まれていてもよく、０〜１０質量部含まれていてもよい。
【００４０】
有機溶媒（Ｂ１）は、水性クリヤー塗料組成物１００質量部に対して、１〜１５質量部含まれていてもよく、２〜１０質量部含まれていてもよい。
【００４１】
一実施態様において、水性クリヤー塗料組成物は、有機溶媒（Ｂ１）を実質的に含まない。ここで、実質的に含まないとは、全く含まない、又は極微量であれば含まれていてもよいことを意味する。例えば、有機溶媒（Ｂ１）の含有量は、水性クリヤー塗料組成物１００質量部に対して、１質量部以下であってもよく、０．５質量部以下であってもよく、０．１質量部未満であってもよい。
【００４２】
（有機溶媒（Ｂ２））
有機溶媒（Ｂ２）は、アルコール、アルキレングリコールモノアルキルエーテル、及びアルキレングリコールジアルキルエーテルからなる群より選ばれる少なくとも１種の溶媒であり、有機溶媒（Ｂ２）の水に対する溶解度は５ｇ／１００ｇＨ２Ｏ未満である。有機溶媒（Ｂ２）を用いることにより、有機溶媒置換工程及び／又は混合工程における粘度を低減でき、操作を容易にすることができる。また、エマルジョン化工程における粘度の調整を容易にし得る。
有機溶媒（Ｂ２）は、例えば、水に対する溶解度が０．１ｇ／１００ｇＨ２Ｏ超である。
有機溶媒（Ｂ２）を用いることにより、エマルション化工程における乳化処理において、樹脂エマルションの粘度を調整することが可能となり、安定なエマルション微粒子を得ることができる。
【００４３】
有機溶媒（Ｂ２）は、好ましくは、アルキレングリコールジアルキルエーテルである。
【００４４】
一実施態様において、有機溶媒（Ｂ２）としては、炭素数６〜１６の有機溶媒を挙げることができる。
【００４５】
有機溶媒（Ｂ２）において、アルコールとしては、例えば、炭素数６〜１２、好ましくは炭素数６〜８の炭化水素基と１つの水酸基とを有する１価のアルコールを挙げることができる。なお、炭化水素基は、環構造を有している構造であってもよく、直鎖或いは分岐状の環構造を有しない構造であってもよい。
【００４６】
一実施態様において、アルキレングリコールモノアルキルエーテルとしては、以下の式で表される化合物を用いることができる。
ＣｂＨ２ｂ＋１Ｏ（ＣａＨ２ａＯ）ａ’Ｈ
ここで、ａは、１〜４の整数、好ましくは、１〜３の整数；ａ’は１〜２の整数、好ましくは、１〜２の整数；ｂは４〜１０の整数、好ましくは、４〜８の整数である。
【００４７】
一実施態様において、アルキレングリコールジアルキルエーテルとしては、以下の式で表される化合物を用いることができる。
ＣｄＨ２ｄ＋１Ｏ（ＣｃＨ２ｃＯ）ｃ’ＣｄＨ２ｄ＋１
ここで、ｃは、１〜４の整数、好ましくは、１〜３の整数；ｃ’は１〜３の整数、好ましくは、１〜３の整数；ｄはそれぞれ独立して３〜６の整数である。例えば、ｃが２、ｃ’が１又は２、ｄが４の化合物を用いることができる。
【００４８】
有機溶媒（Ｂ２）としては、例えば、ヘキサノール、シクロヘキサノール、オクタノール等のアルコール；エチルヘキシルグリコール、エチレングリコールフェニルエーテル、プロピレングリコールフェニルエーテル等のアルキレングリコールモノアルキルエーテル；エチレングリコールジブチルエーテル、ジエチレングリコールジブチルエーテル等のアルキレングリコールジアルキルエーテルが挙げられる。これらは１種を単独で用いてもよく、２種以上を併用してもよい。
【００４９】
有機溶媒（Ｂ２）の沸点は、１５０〜２６０℃の範囲にあってもよい。
【００５０】
有機溶媒（Ｂ２）は、水性クリヤー塗料組成物１００質量部に対して、１〜２０質量部含まれていてもよく、１〜１５質量部含まれていてもよい。有機溶媒（Ｂ２）を上記範囲含むことにより、エマルジョン化工程において粘度の調整を容易にし得る。
【００５１】
（有機溶媒（Ｂ３））
有機溶媒（Ｂ３）は、アルコール、アルキレングリコールモノアルキルエーテル、及びアルキレングリコールジアルキルエーテルからなる群より選ばれる少なくとも１種の溶媒であり、前記有機溶媒（Ｂ３）の水に対する溶解度は５ｇ／１００ｇＨ２Ｏ以上である。有機溶媒（Ｂ３）を用いることにより、有機溶媒置換工程及び／又は混合工程における粘度を低減でき、操作を容易にすることができる。また、エマルジョン化工程において、より安定に乳化し得るように調整できる。
【００５２】
一実施態様において、有機溶媒（Ｂ３）は、例えば、水に対する溶解度が２０ｇ／１００ｇＨ２Ｏ以下である。
【００５３】
一実施態様において、有機溶媒（Ｂ３）は、水と任意の比率で混合し得る。
【００５４】
有機溶媒（Ｂ３）は、好ましくは、アルキレングリコールモノアルキルエーテルである。
【００５５】
一実施態様において、有機溶媒（Ｂ３）としては、炭素数４〜８の有機溶媒を挙げることができる。
【００５６】
有機溶媒（Ｂ３）において、アルコールとしては、例えば、炭素数４〜５の炭化水素基と１つの水酸基とを有する１価のアルコール、炭素数２〜３の炭化水素基と２つの水酸基とを有する２価のアルコール（即ち、アルキレングリコール）、炭素数３〜４の炭化水素基と３つの水酸基とを有する３価のアルコール（即ち、アルキレントリオール）を挙げることができる。
【００５７】
一実施態様において、アルキレングリコールモノアルキルエーテルとしては、以下の式で表される化合物を用いることができる。
ＣｆＨ２ｆ＋１Ｏ（ＣｅＨ２ｅＯ）ｅ’Ｈ
ここで、ｅは、１〜４の整数、好ましくは、１〜３の整数；ｅ’は１〜２の整数、好ましくは、１〜２の整数；ｆは１〜５の整数、好ましくは、１〜４の整数である。例えば、ｅが３、ｅ’が１、ｆが４の化合物を用いることができる。
【００５８】
一実施態様において、アルキレングリコールジアルキルエーテルとしては、以下の式で表される化合物を用いることができる。
ＣｈＨ２ｈ＋１Ｏ（ＣｇＨ２ｇＯ）ｇ’ＣｈＨ２ｈ＋１
ここで、ｇは、１〜３の整数、好ましくは、１〜２の整数；ｇ’は１〜２の整数、好ましくは、１〜２の整数；ｈはそれぞれ独立して１〜３の整数、好ましくは、それぞれ独立して１〜２の整数である。例えば、ｇが２、ｇ’が１、ｈが１の化合物を用いることができる。
【００５９】
有機溶媒（Ｂ３）としては、例えば、エチレングリコール、プロピレングリコール、グリセリン等のアルコール；エチレングリコールモノメチルエーテル、エチレングリコールモノエチルエーテル、エチレングリコールモノプロピルエーテル、エチレングリコールモノブチルエーテル、プロピレングリコールモノメチルエーテル、プロピレングリコールモノエチルエーテル、プロピレングリコールモノプロピルエーテル、プロピレングリコールモノブチルエーテル等のアルキレングリコールモノアルキルエーテル；エチレングリコールジメチルエーテル、エチレングリコールジエチルエーテル、ジエチレングリコールジメチルエーテル、ジエチレングリコールジエチルエーテル、プロピレングリコールジメチルエーテル、ジプロピレングリコールジメチルエーテル等のアルキレングリコールジアルキルエーテルが挙げられる。これらは１種を単独で用いてもよく、２種以上を併用してもよい。
【００６０】
有機溶媒（Ｂ３）の沸点は、１２０〜２００℃の範囲にあってもよい。
【００６１】
有機溶媒（Ｂ３）は、水性クリヤー塗料組成物１００質量部に対して、１〜２０質量部含まれていてもよく、１〜１５質量部含まれていてもよい。有機溶媒（Ｂ３）を上記範囲含むことにより、エマルジョン化工程において、より容易に乳化し得る。
【００６２】
有機溶媒（Ｂ２）及び（Ｂ３）の合計量は、水性クリヤー塗料組成物１００質量部に対して、１〜３０質量部の範囲にであってもよく、１〜２０質量部の範囲にあってもよい。
【００６３】
上記の有機溶媒（Ｂ２）及び（Ｂ３）を含むことにより、シリコーン樹脂混合物において凝集が生じることを抑制できる。また、有機溶媒（Ｂ２）及び（Ｂ３）を含むことにより、シリコーン樹脂混合物の粘度を上げることができ、エマルション化工程における乳化を容易にすることができる。更に、得られる水性シリコーン樹脂エマルションが安定に存在し得る。
【００６４】
水性クリヤー塗料組成物において、有機溶媒（Ｂ２）と有機溶媒（Ｂ３）との質量比（Ｂ２）：（Ｂ３）は、１：０．２〜１：２の範囲にあってもよく、１：０．２〜１：１の範囲にあってもよい。このような質量比で含まれることにより、エマルション化工程における乳化をより容易にすることができる。また、得られる水性シリコーン樹脂エマルションがより安定に存在し得る。
【００６５】
［乳化剤（Ｃ）］
乳化剤（Ｃ）を添加することにより、水性シリコーン樹脂エマルションを安定に乳化できる。
【００６６】
乳化剤（Ｃ）は、水性シリコーン樹脂エマルションを安定に乳化できるものであれば特に限定されない。例えば、
アルキル硫酸エステル塩、ポリオキシエチレンアルキルエーテル硫酸エステル塩、ポリオキシアルキレンアルケニルエーテル硫酸エステル塩、アルキルジフェニルエーテル硫酸エステル塩、ポリオキシエチレンアルキルエーテル酢酸塩、アルキルベンゼンスルホン酸塩、アルケニルコハク酸塩等のアニオン界面活性剤；
第四級アンモニウム塩等のカチオン界面活性剤；
グリセリン脂肪酸エステル、プロピレングリコール脂肪酸エステル、ソルビタン脂肪酸エステル、ポリオキシエチレンソルビタン脂肪酸エステル、ポリオキシエチレンソルビトール脂肪酸エステル、ポリオキシエチレンアルキルエーテル、ポリオキシアルキレンアルキルエーテル、ポリオキシエチレンポリオキシプロピレングリコール、ポリオキシエチレン硬化ヒマシ油、ポリエチレングリコール脂肪酸エステル、アルキルグリセリルエーテル、アルキルアルカノールアミド、アルキルポリグルコシド等のノニオン界面活性剤；
アルキルベタイン、イミダゾリン型ベタイン、アルキルアミンオキサイド、アルキルアミドプロピルベタイン、アルキルヒドロキシスルホベタイン等の両性界面活性剤；
等を用いることができる。
【００６７】
これらの乳化剤（Ｃ）は１種のみを用いてもよく、２種以上を併用してもよい。
【００６８】
乳化剤（Ｃ）は、アニオン界面活性剤を含むのが好ましい。アニオン界面活性剤を含む乳化剤（Ｃ）を用いると、好適な範囲の平均粒子径を有し、貯蔵安定性に優れたシリコーン樹脂エマルションを得ることができる。
【００６９】
好ましいアニオン界面活性剤として、例えば、ポリオキシエチレンアルキルエーテル硫酸エステル塩である、ニューコール７０７ＳＮ、ニューコール７１４ＳＮ、ニューコール７８０ＳＦ、ニューコール２３０８ＳＦ（いずれも日本乳化剤社製）；ポリオキシアルキレンアルケニルエーテル硫酸エステル塩である、ラテムルＰＤ−１０４（花王社製）、アクアロンＫＨ−１０２５（第一工業製薬社製）；アルキルベンゼンスルホン酸塩である、ネオゲンＳ−２０Ｆ（第一工業製薬社製）、ネオペレックスＧ−６５、ネオペレックスＧ−２５（いずれも花王社製）；アルキルジフェニルエーテル硫酸エステル塩である、ペレックスＳＳ−Ｌ、ペレックスＳＳ−Ｈ（いずれも花王社製）；アルケニルコハク酸塩である、ラテムルＡＳＫ、ラテムルＤＳＫ（いずれも花王社製）等が挙げられる。
【００７０】
一実施態様において、乳化剤（Ｃ）は、アニオン界面活性剤及びノニオン界面活性剤を含む。
【００７１】
［無機酸化物微粒子（Ｄ）］
水性クリヤー塗料組成物に無機酸化物微粒子（Ｄ）が含まれることによって、クリヤー塗料組成物において求められる得られる塗膜の可視光透明性を維持しつつ、耐候性を長期間維持することができる。
【００７２】
無機酸化物微粒子（Ｄ）を構成する無機酸化物として、例えば、酸化ケイ素、酸化チタン、酸化亜鉛、酸化スズ、酸化セリウム、酸化アンチモン及びこれらの複酸化物が挙げられる。無機酸化物微粒子（Ｄ）は、好ましくは、酸化チタン、酸化亜鉛、及び酸化セリウムからなる群より選ばれる少なくとも１種を含み、酸化チタン及び酸化亜鉛からなる群より選ばれる少なくとも１種を含むことがより好ましい。このような無機酸化物を含むことにより、塗膜の紫外線吸収性能及び可視光透過性等がより良好になる。このような無機酸化物微粒子（Ｄ）は、水性クリヤー塗料組成物の貯蔵安定性の向上に寄与し得る。
【００７３】
一実施態様において、無機酸化物微粒子（Ｄ）は、好ましくは、酸化チタン、酸化亜鉛、及び酸化セリウムからなる群より選ばれる少なくとも１種であり、酸化チタン及び酸化亜鉛からなる群より選ばれる少なくとも１種であるのがより好ましい。
【００７４】
水性クリヤー塗料組成物において、無機酸化物微粒子（Ｄ）の含有量は、シリコーン樹脂（Ａ）の固形分１００質量部に対し、３〜２０質量部であるのが好ましく、２〜１５質量部であるのがより好ましい。無機酸化物微粒子（Ｄ）の量が上記範囲内であることにより、クリヤー塗料組成物において求められる可視光透明性を維持しつつ、耐候性の良好な塗膜を形成し得る。
【００７５】
無機酸化物微粒子（Ｄ）は、その表面が表面処理されていてもよい。即ち、無機酸化物微粒子（Ｄ）のは、その表面に表面被覆層を含んでいてもよい。
【００７６】
上記無機酸化物微粒子（Ｄ）は、例えば、有機ケイ素化合物による有機表面被覆が形成されたものであってもよく、ケイ素、アルミニウム、亜鉛、鉄、チタン及びジルコニウムから選択される１種又はそれ以上の元素の水酸化物及び又は酸化物による無機表面被覆が形成されたものであってもよく、上記無機表面被覆及び上記有機表面被覆の両方が形成されたものであってもよい。
【００７７】
上記有機表面被覆を形成する表面処理として、例えば、メチルハイドロジェンポリシロキサンコポリマー等の水素−ケイ素結合を有するシリコーン化合物、又は、反応基としてアルコキシ基−ケイ素結合を有する化合物（例えば、トリエトキシシリルエチルポリジメチルシロキシエチルジメチコン、トリエトキシシリルエチルポリジメチルシロキシエチルヘキシルジメチコン等）等の有機ケイ素化合物を用いた処理が挙げられる。
有機表面被覆処理方法としては、特に限定されず、乾式処理又は湿式処理等の公知の方法を用いることができる。
有機表面被覆処理は、被覆処理後の無機酸化物微粒子（Ｄ）の質量に対して、０．１〜２０質量％の範囲内となる量で行うのが好ましい。
【００７８】
上記無機表面被覆を形成する表面処理として、ケイ素、アルミニウム、亜鉛、鉄、チタン及びジルコニウムから選択される１種又はそれ以上の元素の水酸化物及び又は酸化物を含む無機表面被覆を提供する表面処理剤を用いた処理を挙げることができる。このような表面処理剤としては、例えば、ケイ酸ナトリウム、テトラメチルシリケート及びその縮合物、テトラエチルシリケート及びその縮合物、アルミン酸ナトリウム、ジルコン酸ナトリウム、硫酸アルミニウム、硝酸アルミニウム、塩化アルミニウム、その他上記元素の硫酸塩、硝酸塩、塩化物等を含む表面処理剤が挙げられる。
【００７９】
表面処理剤を用いた無機表面被覆処理方法は、特に限定されず、例えば、無機酸化物微粒子を水に分散させて水スラリーとし、この水スラリーに表面処理剤を添加し、乾燥・焼成・粉砕を行う方法；無機酸化物微粒子を水分散させて水スラリーとし、この水スラリーに表面処理剤を添加し、中和・水洗・乾燥・粉砕を行う方法；無機酸化物微粒子に表面処理剤を添加し、焼成を行い、表面処理剤を熱分解させる方法；等が挙げられる。
無機表面被覆の量は、被覆処理後の無機酸化物微粒子（Ｄ）の質量に対して、０．１〜３０質量％の範囲であることが好ましい。
【００８０】
上記表面処理は、第１の表面処理として無機表面被覆処理を行い、無機表面被覆層を形成し、次いで第２の表面処理として有機表面被覆処理を行い、有機表面被覆層を形成する態様がより好ましい。より好ましい態様として、例えば、第１の表面処理として、含水シリカを用いて、無機表面被覆層を形成し、次いで、第２の表面処理として、オルガノポリシロキサンを用いて、有機表面被覆層を形成する態様が挙げられる。このような表面処理を行った無機酸化物微粒子（Ｄ）として、例えば、堺化学工業社製のＦＩＮＥＸシリーズ等が挙げられる。
【００８１】
酸化ケイ素の無機酸化物微粒子（Ｄ）として、上記範囲の平均粒子径を有するシリカ微粒子が挙げられる。このようなシリカ微粒子の具体例として、例えば、日産化学工業社製のオルガノシリカゾルである、メタノールシリカゾル、ＩＰＡ−ＳＴ、ＩＰＡ−ＳＴ−ＺＬ、ＥＧ−ＳＴ、ＮＰＣ−ＳＴ−３０、ＤＭＡＣ−ＳＴ、ＭＥＫ−ＳＴ、ＭＩＢＫ−ＳＴ、ＸＢＡ−ＳＴ、ＰＭＡ−ＳＴ、ＰＧＭ−ＳＴ等が挙げられる。
酸化チタンの無機酸化物微粒子（Ｄ）として、例えば、日揮触媒化成社製の１１２０Ｚ、２１２０Ｚ、６３２０Ｚ、ＴＥＣＮＡＮ社製のＴＥＣＮＡＤＩＳ−ＴＩ−２２０等、堺化学工業社製のＳＴＲシリーズ、石原産業社製のＴＴＯシリーズ等が挙げられる。
酸化スズの無機酸化物微粒子（Ｄ）として、例えば、日産化学工業社製のＣＸ−Ｓ３０３ＩＰ、ＣＸ−Ｓ３０１Ｈ、ＣＸ−Ｓ５０１Ｍ、ＣＸ−Ｓ５０５Ｍ等が挙げられる。
酸化セリウムの無機酸化物微粒子（Ｄ）として、例えば、日産化学工業社製のＣＥ−２０Ａ、ＴＥＣＮＡＮ社製のＴＥＣＮＡＤＩＳ−ＣＥ−２２０等が挙げられる。
酸化亜鉛の無機酸化物微粒子（Ｄ）として、例えば、ハクスイテック社製のＦ−２、Ｆ−１、住友大阪セメント社製のＺｎＯ−３１０、ＺｎＯ−４１０、ＺｎＯ−５１０、ＴＥＣＮＡＮ社製のＴＥＣＮＡＤＩＳ−ＺＮ−２２０等、堺化学工業社製のＦＩＮＥＸシリーズ等、石原産業社製のＦＺＯシリーズ等が挙げられる。
酸化アンチモンの無機酸化物微粒子（Ｄ）として、例えば、日本精鉱社製のＰＡＴＯＸ−Ｕ等が挙げられる。
金属酸化物の複酸化物の無機酸化物微粒子（Ｄ）として、例えば、酸化亜鉛（ＺｎＯ）及び五酸化アンチモン（Ｓｂ２Ｏ５）の複酸化物（ＺｎＳｂ２Ｏ６）等が挙げられる。このような複酸化物の具体例として、例えば、日産化学工業社製のＣＸ−Ｚ２１０ＩＰ−Ｆ２、ＣＸ−Ｚ３３０Ｈ、ＣＸ−Ｚ６１０Ｍ−Ｆ２等が挙げられる。
【００８２】
無機酸化物微粒子（Ｄ）の平均粒子径は、２０〜３００ｎｍの範囲にあることが好ましく、２０〜１００ｎｍの範囲にあることがより好ましい。上記のような無機酸化物微粒子（Ｄ）を用いることにより、塗膜において、可視光透明性を維持しつつ、紫外線遮断性能を付与することができ、且つ、紫外線遮断性を長期間維持し得る。
本明細書において、無機酸化物微粒子（Ｄ）の平均粒子径は、５０％体積粒径（Ｄ５０、体積累積粒子径Ｄ５０とも言われる）を意味する。具体的には、無機酸化物微粒子（Ｄ）の粒度分布において、小粒子径側からある粒子径までの間で積算した粒子の合計体積を、粒子全体の体積に対する百分率で表したときに、その値が５０％となるときの粒子径である。５０％体積粒径（Ｄ５０）は、レーザー回折・散乱法、例えば、ＵＰＡ−１５０（マイクロトラック・ベル社製粒度分布測定装置）等を用いて測定することができる。
【００８３】
上記のような平均粒子径を有する無機酸化物微粒子（Ｄ）は、湿式分散処理を行うことによって得られる。湿式分散処理は、無機酸化物微粒子（Ｄ）を、有機溶媒を含む液体中で細分化するかくはん方式である。
【００８４】
無機酸化物微粒子（Ｄ）の湿式分散処理は、一般的なディスパー分散、ミル分散等で行うことが可能である。湿式分散処理には、必要に応じて分散剤を使用してもよい。
【００８５】
湿式分散時の粘度は３００ｍＰａ・ｓ以下であるのが好ましく、１００ｍＰａ・ｓ以下であるのがより好ましい。
【００８６】
上記分散剤として、塗料分野において用いられる分散剤である高分子分散剤を好ましく用いることができる。
【００８７】
上記高分子分散剤としては、例えば、ポリエステル系、ポリアクリル系、ポリウレタン系、ポリアミン系、ポリカプトラクトン系の主鎖を有し、側鎖に、アミノ基、カルボキシ基、スルホ基、ヒドロキシ基等の極性基を有する分散剤等が挙げられる。
【００８８】
高分子分散剤の具体例として、例えば、
ポリアクリル酸エステル等の不飽和カルボン酸エステルの（共）重合体類；
スチレン、α−メチルスチレン等の芳香族ビニル化合物とアクリル酸エステル等の不飽和カルボン酸エステルの共重合体類；
ポリアクリル酸等の不飽和カルボン酸の（共）重合体の（部分）アミン塩、（部分）アンモニウム塩又は（部分）アルキルアミン塩類；
水酸基含有ポリアクリル酸エステル等の水酸基含有不飽和カルボン酸エステルの（共）重合体又はそれらの変性物；
ポリウレタン類；不飽和ポリアミド類；ポリシロキサン類；長鎖ポリアミノアミドリン酸塩類；ポリエチレンイミン誘導体（ポリ（低級アルキレンイミン）と遊離カルボキシル基含有ポリエステルとの反応により得られるアミド又はそれらの塩基）；
ポリアリルアミン誘導体（ポリアリルアミンと、遊離のカルボキシル基を有するポリエステル、ポリアミド又はエステルとアミドの共縮合物（ポリエステルアミド）の３種の化合物の中から選ばれる１種以上の化合物とを反応させて得られる反応生成物）；等が挙げられる。
【００８９】
高分子分散剤として、市販品を用いてもよい。市販品として、例えば、ＤＩＳＰＥＲＢＹＫシリーズ（ＢＹＫ  Ｃｈｅｍｉｅ社製）、ソルスパースシリーズ（Ｌｕｂｒｉｚｏｌ社製）、ＥＦＫＡＰＯＬＹＭＥＲシリーズ（ＢＡＳＦ社製）、ＳＮディスパーサントシリーズ（サンノプコ社製）等が挙げられる。
【００９０】
上記有機溶媒を含む液体に含まれる有機溶媒としては、例えば、メタノール、エタノール、プロパノール、ブタノール等のアルコール系溶媒；メチルエチルケトン、アセトン、メチルイソブチルケトン、シクロヘキサノン等のケトン系溶媒；ジエチルエーテル、イソプロピルエーテル、テトラヒドロフラン、ジオキサン、エチレングリコールジメチルエーテル、エチレングリコールジエチルエーテル、ジエチレングリコールジメチルエーテル、ジエチレングリコールジエチルエーテル、ジエチレングリコールジブチルエーテル、プロピレングリコールモノメチルエーテル、プロピレングリコールモノブチルエーテル、アニソール、フェネトール等のエーテル系溶媒；酢酸エチル、酢酸ブチル、酢酸イソプロピル、エチレングリコールジアセテート等のエステル系溶媒；ジメチルホルムアミド、ジエチルホルムアミド、Ｎ−メチルピロリドン等のアミド系溶媒；メチルセロソルブ、エチルセロソルブ、ブチルセロソルブ等のセロソルブ系溶媒；等が挙げられる。上記有機溶媒を含むことにより、無機酸化物微粒子（Ｄ）をより良好に湿式分散させることができる。
【００９１】
上記有機溶媒を含む液体は、水を含んでいてもよい。
【００９２】
一実施態様において、上記有機溶媒を含む液体に含まれる有機溶媒としては、有機溶媒（Ｂ２）及び／又は（Ｂ３）として挙げた有機溶媒を用いる。
【００９３】
無機酸化物微粒子（Ｄ）は、有機溶媒を含む液体中に分散した状態で用いることが好ましい。上記有機溶媒は、好ましくは有機溶媒（Ｂ２）及び／又は（Ｂ３）である。
有機溶媒を含む液体中に分散した状態で用いる場合、該液体１００質量部に対して、無機酸化物微粒子（Ｄ）は、１００〜３００質量部含まれることが好ましく、１００〜２００質量部含まれることがより好ましい。無機酸化物微粒子（Ｄ）の量が上記範囲内にあることで、無機酸化物微粒子の分散性が良好となる。
【００９４】
［水性媒体］
本開示において、水性媒体とは、水を含む媒体である。この水性媒体は、場合によって、水親和性有機溶媒を数質量％の範囲で含んでもよい。
【００９５】
水親和性有機溶媒としては、例えば、メタノール、エタノール、プロパノール、ブタノール等のアルコール系溶媒；メチルエチルケトン、アセトン、メチルイソブチルケトン、シクロヘキサノン等のケトン系溶媒；ジエチルエーテル、イソプロピルエーテル、テトラヒドロフラン、ジオキサン、エチレングリコールジメチルエーテル、エチレングリコールジエチルエーテル、ジエチレングリコールジメチルエーテル、ジエチレングリコールジエチルエーテル、プロピレングリコールモノメチルエーテル、アニソール、フェネトール等のエーテル系溶媒；酢酸エチル、酢酸ブチル、酢酸イソプロピル、エチレングリコールジアセテート等のエステル系溶媒；ジメチルホルムアミド、ジエチルホルムアミド、Ｎ−メチルピロリドン等のアミド系溶媒；メチルセロソルブ、エチルセロソルブ、ブチルセロソルブ等のセロソルブ系溶媒；等が挙げられる。
【００９６】
以下、本開示の製造方法の各工程について説明する。
【００９７】
［有機溶媒置換工程］
有機溶媒置換工程は、シリコーン樹脂（Ａ）及び有機溶媒（Ｂ１）の混合物から、前記有機溶媒（Ｂ１）の少なくとも一部を有機溶媒（Ｂ２）及び／又は（Ｂ３）に置換し、シリコーン樹脂有機溶媒混合物を得る工程である。
本工程において、具体的には、シリコーン樹脂（Ａ）及び有機溶媒（Ｂ１）の混合物に、有機溶媒（Ｂ２）及び／又は（Ｂ３）を添加した後、有機溶媒（Ｂ１）の少なくとも一部を取り除くことができる（脱溶媒）。
有機溶媒（Ｂ１）の少なくとも一部を有機溶媒（Ｂ２）及び／又は（Ｂ３）に置換することにより、安定な水性シリコーン樹脂エマルションを得ることができる。また、有機溶媒（Ｂ１）を有機溶媒（Ｂ２）及び／又は（Ｂ３）に置換することにより、溶剤臭が低減された水性シリコーン樹脂エマルションを得ることができる。この置換工程は、有機溶媒（Ｂ１）を用いることにより、簡便に行うことができる。
なお、以下において、有機溶媒置換工程を「有機溶媒置換工程（１）」と記載することがある。
【００９８】
有機溶媒（Ｂ１）を取り除く方法としては、当業者に知られる一般的な脱溶媒方法を用いることができる。脱溶媒方法の一例として、例えば、一般的なかくはん脱溶媒槽を使用する方法；流下薄膜方式を用いる方法；又は、ロータリーエバポレーター等を使用し、加熱及び／又は減圧することにより、取り除く方法等が挙げられる。
【００９９】
上記シリコーン樹脂（Ａ）及び有機溶媒（Ｂ１）の混合物は、例えば、シリコーン樹脂（Ａ）と有機溶媒（Ｂ１）とを質量比１：２〜１：０．２の範囲で含んでいてもよく、１：１．５〜１：０．２の範囲で含んでいてもよい。
【０１００】
シリコーン樹脂（Ａ）及び有機溶媒（Ｂ１）の混合物として、市販品を用いてもよい。
【０１０１】
上記工程において、シリコーン樹脂（Ａ）は、分岐状オルガノポリシロキサン（Ａ１）を含む。
【０１０２】
上記工程において、シリコーン樹脂（Ａ）は、更に、直鎖状オルガノポリシロキサン（Ａ２）を含んでいてもよい。この場合、分岐状オルガノポリシロキサン（Ａ１）及び直鎖状オルガノポリシロキサン（Ａ２）の質量比（Ａ１）：（Ａ２）は９８：２〜４０：６０の範囲にあってもよい。
【０１０３】
上記工程において、有機溶媒（Ｂ２）及び／又は（Ｂ３）としては、有機溶媒（Ｂ２）のみを用いてもよく、有機溶媒（Ｂ３）のみを用いてもよく、有機溶媒（Ｂ２）及び（Ｂ３）を用いてもよい。
有機溶媒（Ｂ２）及び／又は（Ｂ３）を添加することにより、シリコーン樹脂有機溶媒混合物の粘度を調整し得る。
【０１０４】
上記工程において、有機溶媒（Ｂ２）及び（Ｂ３）を用いてもよい。
【０１０５】
シリコーン樹脂有機溶媒混合物において、シリコーン樹脂（Ａ）と、有機溶媒（Ｂ２）及び（Ｂ３）の合計との質量比（Ａ）：（Ｂ２）＋（Ｂ３）は、１．０：０．２〜１．０：１．０の範囲にあることが好ましく、１．０：０．３〜１．０：０．８の範囲にあることが好ましい。
【０１０６】
シリコーン樹脂有機溶媒混合物１００質量部に対して、有機溶媒（Ｂ１）は、０〜１０質量部含まれていてもよく、０〜８質量部含まれていてもよい。有機溶媒（Ｂ１）の含有量が上記範囲内にあることで、水性エマルション樹脂において、無機酸化物微粒子（Ｄ）が安定に分散するという利点がある。
【０１０７】
一実施態様において、シリコーン樹脂有機溶媒混合物は、有機溶媒（Ｂ１）を実質的に含まない。ここで、実質的に含まないとは、全く含まない、又は極微量であれば含まれていてもよいことを意味する。例えば、シリコーン樹脂有機溶媒混合物１００質量部に対して１．０質量部以下含まれていてもよく、０．５質量部以下含まれていてもよい。
【０１０８】
［混合工程］
混合工程は、シリコーン樹脂有機溶媒混合物と、有機溶媒（Ｂ２）及び／又は（Ｂ３）と、無機酸化物微粒子（Ｄ）とを混合し、シリコーン樹脂混合物を得る工程である。
なお、以下において、混合工程を「混合工程（２）」と記載することがある。
【０１０９】
上記混合する方法としては、塗料分野で通常用いられる混合、分散処理方法（例えば、ディスパーかくはん、ミル分散等）を用いることができる。
【０１１０】
混合工程において、有機溶媒として、有機溶媒（Ｂ２）のみを添加してもよく、有機溶媒（Ｂ３）のみを添加してもよく、有機溶媒（Ｂ２）及び（Ｂ３）を添加してもよい。但し、シリコーン樹脂混合物中には、有機溶媒（Ｂ２）及び（Ｂ３）の双方が含まれる。
言い換えると、有機溶媒置換工程において、有機溶媒（Ｂ２）のみを添加した場合には、混合工程において、少なくとも有機溶媒（Ｂ３）を添加し；有機溶媒置換工程において、有機溶媒（Ｂ３）のみを添加した場合には、混合工程においては少なくとも有機溶媒（Ｂ２）を添加し；有機溶媒置換工程において、有機溶媒（Ｂ２）及び（Ｂ３）を添加した場合には、混合工程において、有機溶媒（Ｂ２）及び（Ｂ３）の少なくとも一方を添加することができる。また、有機溶媒置換工程において、有機溶媒（Ｂ２）及び（Ｂ３）を所定の量添加した場合には、混合工程において、有機溶媒（Ｂ２）及び（Ｂ３）を添加しなくてもよい。
有機溶媒（Ｂ２）及び（Ｂ３）を含むことにより、シリコーン樹脂混合物において、シリコーン樹脂（Ａ）及び無機酸化物微粒子（Ｄ）等が凝集することを抑制できる。更に、有機溶媒（Ｂ２）及び（Ｂ３）を含むことにより、シリコーン樹脂混合物の粘度を増加させることができ、エマルション化工程における乳化を容易にすることができる。
【０１１１】
混合工程において、有機溶媒（Ｂ２）及び（Ｂ３）を添加する場合、添加する有機溶媒（Ｂ２）及び（Ｂ３）の質量比は、１．０：０．１〜１．０：２．０の範囲にあってもよく、好ましくは１．０：０．３〜１．０：１．５の範囲にあってもよい。
【０１１２】
混合工程において添加する有機溶媒（Ｂ２）及び（Ｂ３）の合計量は、シリコーン樹脂有機溶媒混合物１００質量部に対し、１〜５０質量部であることが好ましく、２〜４０質量部であることがより好ましい。有機溶媒（Ｂ２）及び（Ｂ３）の合計量が上記範囲内にあることで、シリコーン樹脂混合物の粘度を増加させることができ、エマルション化工程における乳化を容易にすることができる。
【０１１３】
混合工程において添加する無機酸化物微粒子（Ｄ）は、シリコーン樹脂（Ａ）１００質量部に対し、１〜１５質量部であることが好ましく、４〜１２質量部であることがより好ましい。無機酸化物微粒子（Ｄ）の量が上記範囲内にあることで、得られる塗膜の可視光透明性を維持しつつ、塗膜の耐候性を長期間維持することができる。
【０１１４】
混合工程において、無機酸化物微粒子（Ｄ）は、予め、有機溶媒（Ｂ２）及び／又は（Ｂ３）に分散させた分散液として添加することが好ましい。この場合、該分散液は、無機酸化物微粒子（Ｄ）を、有機溶媒（Ｂ２）及び／又は（Ｂ３）中で、湿式分散処理することにより得ることができる。
【０１１５】
一実施態様において、混合工程は、シリコーン樹脂有機溶媒混合物と、有機溶媒（Ｂ２）及び／又は（Ｂ３）に分散させた無機酸化物微粒子（Ｄ）とを混合し、シリコーン樹脂混合物を得る工程である。
【０１１６】
一実施態様において、混合工程は、シリコーン樹脂有機溶媒混合物と、有機溶媒（Ｂ２）及び／又は（Ｂ３）と、有機溶媒（Ｂ２）及び／又は（Ｂ３）に分散させた無機酸化物微粒子（Ｄ）とを混合し、シリコーン樹脂混合物を得る工程である。
【０１１７】
シリコーン樹脂混合物において、シリコーン樹脂（Ａ）は、シリコーン樹脂混合物１００質量部に対し、５０〜８０質量部含まれていてもよく、６０〜７０質量部含まれていてもよい。
【０１１８】
シリコーン樹脂混合物における有機溶媒（Ｂ２）及び（Ｂ３）の合計量は、シリコーン樹脂（Ａ）１００質量部に対し、１０〜２００質量部であることが好ましく、２０〜１００質量部であることがより好ましく、３０〜８０質量部であることが更に好ましい。有機溶媒（Ｂ２）及び（Ｂ３）の合計量が上記範囲内にあることで、シリコーン樹脂混合物の粘度を増加させることができ、エマルション化工程における乳化を容易にすることができる。
【０１１９】
シリコーン樹脂混合物において、有機溶媒（Ｂ２）は、シリコーン樹脂（Ａ）１００質量部に対し、１０〜７０質量部であることが好ましく、１５〜６０質量部であることがより好ましい。
【０１２０】
シリコーン樹脂混合物において、有機溶媒（Ｂ３）は、シリコーン樹脂（Ａ）１００質量部に対し、５〜３０質量部であることが好ましく、７〜２５質量部であることがより好ましく、７〜２０質量部であることが更に好ましい。
【０１２１】
シリコーン樹脂混合物において、無機酸化物微粒子（Ｄ）の含有量は、シリコーン樹脂（Ａ）１００質量部に対し、２〜２０質量部であることが好ましく、２〜１０質量部であることがより好ましい。
【０１２２】
［エマルション化工程］
エマルション化工程は、シリコーン樹脂混合物と乳化剤（Ｃ）及び水性媒体の混合物とを機械的乳化処理を行うか、又は、前記シリコーン樹脂混合物及び乳化剤（Ｃ）の混合物と水性媒体とを機械的乳化処理を行い、水性シリコーン樹脂エマルションを得る工程である。
なお、以下において、エマルション化工程を「エマルション化工程（３）」と記載することがある。
【０１２３】
エマルション化工程において、乳化剤（Ｃ）は、シリコーン樹脂混合物１００質量部に対し、１〜１５質量部添加してもよく、１〜１０質量部添加してもよい。
【０１２４】
一実施態様において、乳化剤（Ｃ）は、アニオン界面活性剤及びノニオン界面活性剤を含む。
【０１２５】
アニオン界面活性剤及びノニオン界面活性剤の質量比は、１：０〜１：１０であってもよく、１：０〜１：５であってもよい。
【０１２６】
上記水性シリコーン樹脂エマルションは、より詳細には、例えば下記（１）〜（８）のいずれかを行うことにより得ることができる。
（１）シリコーン樹脂混合物の全量と、乳化剤（Ｃ）及び水性媒体の混合物の全量とを一旦混合し、次いで機械的乳化処理を行う手順。
（２）シリコーン樹脂混合物の全量に対して、乳化剤（Ｃ）及び水性媒体の混合物の一部を最初に添加して機械的乳化処理を行い、次いで、残りの乳化剤（Ｃ）及び水性媒体の混合物を添加して機械的乳化処理を行う手順。
（３）シリコーン樹脂混合物の全量に対して、乳化剤（Ｃ）を一旦混合し、次いで、水性媒体を添加しながら機械的乳化処理を行う手順。
（４）シリコーン樹脂混合物の一部と、乳化剤（Ｃ）及び水性媒体の混合物の一部とを最初に添加して機械的乳化処理を行い、次いで、それぞれの残りの混合物を添加しながら機械的乳化処理を行う手順。
（５）シリコーン樹脂混合物の一部と、乳化剤（Ｃ）及び水性媒体の混合物の全量を最初に添加して機械的乳化処理を行い、次いで、残りのシリコーン樹脂混合物を添加ししながら機械的乳化処理を行う手順。
（６）乳化剤（Ｃ）及び水性媒体の混合物の全量に対して、シリコーン樹脂混合物の一部を添加して混合し、次いで、残りのシリコーン樹脂混合物を添加しながら機械的乳化処理を行う手順。
（７）シリコーン樹脂混合物の全量に対して、乳化剤（Ｃ）の一部を一旦混合し、次いで、残りの乳化剤と水性媒体の混合物を添加しながら機械的乳化処理を行う手順。
（８）シリコーン樹脂混合物の全量に対して、乳化剤（Ｃ）及び水性媒体の一部を一旦混合し、次いで残りの水性媒体を添加しながら機械的乳化処理を行う手順。
【０１２７】
エマルション化工程における上記機械的乳化処理は、物理的対流を利用して行う乳化処理を意味する。機械的乳化処理の具体例として、例えば、ディスパーやホモミキサーを用いたかくはん処理（５００〜５，０００ｒｐｍ）、及び高速回転かくはん処理等が挙げられる。
【０１２８】
高速回転かくはん処理は、かくはん子を高速回転させることによるかくはん処理である。高速回転としては、例えば、５,０００〜３０,０００ｒｐｍでかくはんを行う態様が挙げられる。高速回転かくはん処理の具体例として、例えばクレアミックス、クレアミックスＷモーション（エム・テクニック社製）等を用いた高速回転かくはん処理が挙げられる。
【０１２９】
水性シリコーン樹脂エマルションの平均粒子径は、１００〜５００ｎｍの範囲内であるのが好ましく、１００〜４００ｎｍの範囲内であるのがより好ましい。
本明細書において、樹脂エマルションの平均粒子径は、動的光散乱法によって決定される平均粒子径であり、具体的には、電気泳動光散乱光度計ＥＬＳＺシリーズ（大塚電子社製）等を使用して測定することができる。
水性シリコーン樹脂エマルションは、水性クリヤー塗料組成物調製用として好適であり、良好な貯蔵安定性を有する。
【０１３０】
本開示の製造方法は、更に他の工程を含んでいてもよい。
他の工程としては、例えば、エマルション化工程で得られた水性シリコーン樹脂エマルションに、別途調製したエマルションを添加する工程、無機酸化物微粒子（Ｄ）を更に添加する工程、他の添加剤を添加する工程等が挙げられる。
【０１３１】
本開示の製造方法の具体的な例を、以下に第１態様、第２態様として例示する。本発明がこれらの態様に限定されないのは言うまでもない。なお、特に記載がなければ、各工程については、上述した工程と同様に行うことができ、各成分については、上述した成分を用いることができる。
【０１３２】
（第１態様）
第１態様では、水性シリコーン樹脂エマルションを含む水性クリヤー塗料組成物の製造方法は、以下の工程を包含する。
シリコーン樹脂（Ａ）及び有機溶媒（Ｂ１）の混合物から、前記有機溶媒（Ｂ１）の少なくとも一部を有機溶媒（Ｂ２）及び／又は（Ｂ３）に置換し、シリコーン樹脂有機溶媒混合物を得る、有機溶媒置換工程（１）と、
前記シリコーン樹脂有機溶媒混合物と、有機溶媒（Ｂ２）及び／又は（Ｂ３）と、無機酸化物微粒子（Ｄ）とを混合し、シリコーン樹脂混合物を得る、混合工程（２）と、
前記シリコーン樹脂混合物と乳化剤（Ｃ）及び水性媒体の混合物とを機械的乳化処理を行うか、又は、前記シリコーン樹脂混合物及び乳化剤（Ｃ）の混合物と水性媒体とを機械的乳化処理を行い、水性シリコーン樹脂エマルションを得る、エマルション化工程（３）。
【０１３３】
上記第１態様においては、シリコーン樹脂有機溶媒混合物の調製に用いられるシリコーン樹脂（Ａ）は、分岐状オルガノポリシロキサン（Ａ１）を含む。
【０１３４】
上記第１態様においては、シリコーン樹脂有機溶媒混合物の調製に用いられるシリコーン樹脂（Ａ）は、分岐状オルガノポリシロキサン（Ａ１）に加えて、更に、直鎖状オルガノポリシロキサン（Ａ２）を含むことが好ましい。この場合、シリコーン樹脂有機溶媒混合物の粘度及び／又はエマルション化工程における粘度を適正範囲に調整することがより容易となる。
【０１３５】
（第２態様）
第２態様では、水性シリコーン樹脂エマルションを含む水性クリヤー塗料組成物の製造方法は、以下の工程を包含する。
シリコーン樹脂（Ａ）及び有機溶媒（Ｂ１）の混合物から、前記有機溶媒（Ｂ１）の少なくとも一部を有機溶媒（Ｂ２）及び／又は（Ｂ３）に置換し、シリコーン樹脂有機溶媒混合物を得る、有機溶媒置換工程（１）と、
前記シリコーン樹脂有機溶媒混合物と、有機溶媒（Ｂ２）及び／又は（Ｂ３）と、無機酸化物微粒子（Ｄ）とを混合し、シリコーン樹脂混合物を得る、混合工程（２）と、
前記シリコーン樹脂混合物と乳化剤（Ｃ）及び水性媒体の混合物とを機械的乳化処理を行うか、又は、前記シリコーン樹脂混合物及び乳化剤（Ｃ）の混合物と水性媒体とを機械的乳化処理を行い、水性シリコーン樹脂エマルション（「シリコーン樹脂エマルション（Ｉ）」と称することがある）を得る、エマルション化工程（３）と、
シリコーン樹脂エマルション（Ｉ）に、予め調製した直鎖状オルガノポリシロキサン（Ａ２）を含むエマルション（「エマルション（ＩＩ）」と称することがある）を混合し、混合物を得る工程（４）。
【０１３６】
上記第２態様においては、シリコーン樹脂有機溶媒混合物の調製に用いられるシリコーン樹脂（Ａ）は、分岐状オルガノポリシロキサン（Ａ１）を含む。
【０１３７】
上記第２態様においては、シリコーン樹脂有機溶媒混合物の調製に用いられるシリコーン樹脂（Ａ）は、分岐状オルガノポリシロキサン（Ａ１）に加えて、更に、直鎖状オルガノポリシロキサン（Ａ２）を含むことが好ましい。
【０１３８】
上記第２態様において、エマルション（ＩＩ）は、混合工程において、無機酸化物微粒子（Ｄ）を使用しないこと以外は、上記の工程と同様の方法で得ることができる。有機溶媒（Ｂ）、乳化剤（Ｃ）及び水性媒体としては、上記と同様のものを用いることができる。
【０１３９】
上記工程（４）において、上記シリコーン樹脂エマルション（Ｉ）と、上記エマルション（ＩＩ）とは、例えば、得られる混合物中の分岐状オルガノポリシロキサン（Ａ１）と直鎖状オルガノポリシロキサン（Ａ２）の固形分質量比が９８：２〜４０：６０で混合し得る。
【０１４０】
上記第２態様では、シリコーン樹脂エマルション（Ｉ）と、エマルション（ＩＩ）の配合量比を塗料化する際に適宜決めることができる。したがって、第２態様には、用途により要求される性能に合わせて、得られる塗膜の物性を適宜調整できるという利点がある。
【０１４１】
［水性クリヤー塗料組成物の調製］
水性クリヤー塗料組成物は、水性シリコーン樹脂エマルションに、必要に応じて用いられる顔料、そして添加剤等を、当業者において通常用いられるかくはん機、例えばディスパー等を用いて混合することによって得ることができる。
【０１４２】
本開示の方法で得られる水性クリヤー塗料組成物は、分岐状オルガノポリシロキサン（Ａ１）を含む水性シリコーン樹脂エマルションを含むため、強靱性、耐候性等の塗膜物性に優れた塗膜を形成することができる。また、本開示の方法で得られる水性クリヤー塗料組成物は、貯蔵安定性の優れたシリコーン樹脂エマルションを含むため、水性クリヤー塗料組成物もまた、貯蔵安定性に優れるという利点がある。
本開示の方法で得られる水性クリヤー塗料組成物は、無機酸化物微粒子（Ｄ）を含むため、更に優れた耐候性を有するクリヤー塗膜を形成することができる利点がある。また、水性クリヤー塗料組成物は、可視光透過性を有しクリヤー性能に優れる一方で、良好な紫外線遮断性をも有するという特徴がある。そのため、クリヤー塗膜の下層に存在する塗膜及び基材等の紫外線劣化を防ぐことができるという利点も有している。
【０１４３】
水性クリヤー塗料組成物は、必要に応じて、無機酸化物微粒子（Ｄ）以外の顔料を含んでもよい。但し、他の顔料を用いる場合は、水性クリヤー塗料組成物の透明性を大きく損なわない種類及び量であることを条件とする。他の顔料は、上記条件を満たす限りは特に限定されるものではない。他の顔料としては、例えば、体質顔料、無機着色顔料、有機顔料等が挙げられる。
【０１４４】
水性クリヤー塗料組成物は、必要に応じて、通常用いられる添加剤、例えば、粘性調整剤、充填材、分散剤、紫外線吸収剤、光安定剤、酸化防止剤、艶消し剤、凍結防止剤、防藻剤、消泡剤、造膜助剤、防腐剤、防かび剤、反応触媒等を混合してもよい。
【０１４５】
水性クリヤー塗料組成物は、樹脂固形分質量に対して０．０１〜２０質量％の粘性調整剤を含むのが好ましい。粘性調整剤の量は、樹脂固形分質量に対して０．０５〜１０質量％であるのがより好ましく、０．５〜５質量％であるのが更に好ましい。
【０１４６】
上記粘性調整剤として、例えば、ポリアマイド系粘性調整剤、ウレタン系粘性調整剤、ポリカルボン酸系粘性調整剤、セルロース系粘性調整剤、無機層状化合物系粘性調整剤及びアミノプラスト系粘性調整剤等の粘性調整剤が挙げられる。
【０１４７】
ポリアマイド系粘性調整剤として、例えば、脂肪酸アマイド、ポリアマイド、アクリルアマイド、長鎖ポリアミノアマイド、アミノアマイド及びこれらの塩（例えばリン酸塩）等が挙げられる。
ウレタン系粘性調整剤として、例えば、ポリエーテルポリオール系ウレタンプレポリマー、ウレタン変性ポリエーテル型粘性調整剤等が挙げられる。
ポリカルボン酸系粘性調整剤として、例えば高分子量ポリカルボン酸、高分子量不飽和酸ポリカルボン酸及びこれらの部分アミド化物等が挙げられる。
セルロース系粘性調整剤として、例えば、ヒドロキシエチルセルロース、ヒドロキシプロピルセルロース等のセルロース系粘性調整剤等が挙げられる。
無機層状化合物系粘性調整剤として、例えば、モンモリロナイト、ベントナイト、クレイ等の層状化合物が挙げられる。
アミノプラスト系粘性調整剤として、例えば、疎水変性エトキシレートアミノプラスト系会合型粘性調整剤等が挙げられる。
【０１４８】
上記粘性調整剤は１種のみを用いてもよく、２種又は以上を併用してもよい。
【０１４９】
粘性調整剤として市販品を用いてもよい。市販される粘性調整剤として、例えば、
ポリアマイド系粘性調整剤である、ディスパロンＡＱ−６００（楠本化成社製）、Ａｎｔｉ−Ｔｅｒｒａ−Ｕ（ＢＹＫ  Ｃｈｅｍｉｅ社製）、Ｄｉｓｐｅｒｂｙｋ−１０１、Ｄｉｓｐｅｒｂｙｋ−１３０（ＢＹＫ  Ｃｈｅｍｉｅ社製）等；
ポリカルボン酸系粘性調整剤である、Ａｎｔｉ−Ｔｅｒｒａ−２０３、２０４（ＢＹＫ  Ｃｈｅｍｉｅ社製）、Ｄｉｓｐｅｒｂｙｋ−１０７（ＢＹＫ  Ｃｈｅｍｉｅ社製）、ＢＹＫ−Ｐ１０４、ＢＹＫ−Ｐ１０５（ＢＹＫ  Ｃｈｅｍｉｅ社製）、プライマルＡＳＥ−６０、プライマルＴＴ−６１５（ダウ・ケミカル社製）、ビスカレックスＨＶ−３０（ＢＡＳＦ社製）、ＳＮシックナー６１７、ＳＮシックナー６１８、ＳＮシックナー６３０、ＳＮシックナー６３４、ＳＮシックナー６３６（サンノプコ社製）等；
ウレタン系粘性調整剤である、アデカノールＵＨ−８１４Ｎ、ＵＨ−７５２、ＵＨ−７５０、ＵＨ−４２０、ＵＨ−４６２（ＡＤＥＫＡ社製）、ＳＮシックナー６２１Ｎ、ＳＮシックナー６２３Ｎ（サンノプコ社製）、ＲＨＥＯＬＡＴＥ２４４、２７８（エレメンティス社製）等；
セルロース系粘性調整剤である、ＨＥＣダイセルＳＰ６００Ｎ（ダイセルファインケム社製）等；
層状化合物系粘性調整剤である、ＢＥＮＴＯＮＥ  ＨＤ（エレメンティス社製）等；
アミノプラスト系粘性調整剤である、Ｏｐｔｉｆｌｏ  Ｈ６００ＶＦ（ＢＹＫ  Ｃｈｅｍｉｅ社製）等；
が挙げられる。
【０１５０】
上記粘性調整剤は、ポリカルボン酸系粘性調整剤及びウレタン系粘性調整剤のうち１種又はそれ以上を含むのが好ましい。ポリカルボン酸系粘性調整剤を含む粘性調整剤がより好ましい。粘性調整剤がポリカルボン酸系粘性調整剤を含む場合は、中和剤としてアンモニアを用いるのが好ましい。粘性調整剤がポリカルボン酸系粘性調整剤を含む場合において、中和剤としてアンモニアを用いることによって、ゲル分率（ＪＩＳ  Ｋ  ６７９６に準拠して測定される、乾燥塗膜の有機溶媒に対する抽出不溶分の質量分率）を良好な範囲に保持することができる利点がある。
【０１５１】
一実施態様において、本開示のクリヤー塗料組成物は、クリヤー塗料組成物において一般的に用いられる有機紫外線吸収剤を含まなくてよい。本開示のクリヤー塗料組成物は、無機酸化物微粒子（Ｄ）を含むことにより、有機紫外線吸収剤を含まない場合であっても、クリヤー塗料組成物において求められる可視光透明性を維持しつつ、紫外線遮断性能を付与することができ、且つ、紫外線遮断性を長期間維持することができる。なお、有機紫外線吸収剤としては、例えば、ベンゾトリアゾール系紫外線吸収剤、トリアジン系紫外線吸収剤等を挙げることができる。
【０１５２】
一実施態様において、本開示のクリヤー塗料組成物は、一般的に用いられる有機紫外線吸収剤を含んでもよい。有機紫外線吸収剤は、可視光透過率が高い一方で、優れた紫外線遮断性を有する。そのため、有機紫外線吸収剤を用いることによって、塗膜に可視光透明性及び紫外線遮断性を付与することができる。
【０１５３】
［塗膜の形成］
本開示の方法によって製造される水性クリヤー塗料組成物は、各種被塗物に塗装することができる。
【０１５４】
被塗物は、例えば、住宅又はビル等の建築物の内壁若しくは外壁等の壁面又は屋根に用いられる建材が好ましい。
従って、水性クリヤー塗料組成物は、建材塗装用水性塗料組成物、又は建築物塗装用水性塗料組成物として用いることができる。水性クリヤー塗料組成物は例えば、建材塗装用水性クリヤー塗料組成物、又は建築物塗装用水性クリヤー塗料組成物として用いることができる。
【０１５５】
水性クリヤー塗料組成物の被塗物として好適な建材としては特に限定されず、例えば、無機材料建材、木質建材、金属建材、プラスチック建材等を挙げることができる。
上記無機材料建材としては、例えば、ＪＩＳ  Ａ  ５４２２、ＪＩＳ  Ａ  ５４３０等に記載された窯業建材、ガラス基材等を挙げることができ、例えば、珪カル板、パルプセメント板、スラグ石膏板、炭酸マグネシウム板、石綿パーライト板、木片セメント板、硬質木質セメント板、コンクリート板、軽量気泡コンクリート板等を挙げることができる。
上記木質建材としては、例えば、製材、集成材、合板、パーティクルボード、ファイバーボード、改良木材、薬剤処理木材、床板等を挙げることができる。
上記プラスチック建材としては、例えば、アクリル板、ポリ塩化ビニル板、ポリカーボネート板、ＡＢＳ板、ポリエチレンテレフタレート板、ポリオレフィン板等を挙げることができる。
上記金属建材としては、例えば、アルミニウム板、鉄板、亜鉛メッキ鋼板、アルミニウム亜鉛メッキ鋼板、ステンレス板、ブリキ板等を挙げることができる。
【０１５６】
被塗物は、必要に応じて、シーラー組成物、下塗り塗料組成物等が予め塗装されていてもよい。下塗り塗料組成物として、例えば、顔料（例えば各種着色顔料等）を含む水性下塗り塗料組成物が挙げられる。水性クリヤー塗料組成物は、着色顔料を含む各種下塗り塗料組成物の塗膜に対して良好に密着する利点も有する。
【０１５７】
水性クリヤー塗料組成物を塗装する方法は特に限定されず、例えば、浸漬、刷毛、ローラー、ロールコーター、エアースプレー、エアレススプレー、カーテンフローコーター、ローラーカーテンコーター、ダイコーター等の一般に用いられている塗装方法等を挙げることができる。これらは建材の種類等に応じて適宜選択することができる。
【０１５８】
水性クリヤー塗料組成物は、乾燥膜厚として３０μｍ〜１ｍｍとなるように塗装することが好ましく、５０〜５００μｍとなるように塗装するのがより好ましい。
【０１５９】
水性クリヤー塗料組成物を塗装した後、必要に応じて乾燥工程を行ってもよい。乾燥条件は、被塗物の形状及び大きさ等によって適宜選択することができる。乾燥条件の具体例として、例えば、５０〜２００℃の温度で１〜６０分間加熱する等の条件が挙げられる。
【０１６０】
水性クリヤー塗料組成物を調製する方法は、特に限定されない。例えば、サンドグラインドミル、ボールミル、ブレンダー、ペイントシェーカー又はディスパー等の混合機、分散機、混練機等を選択して使用し、各成分を混合することにより、調製することができる。
【実施例】
【０１６１】
以下の実施例により本発明を更に具体的に説明するが、本発明はこれらに限定されない。実施例中「部」及び「％」は、ことわりのない限り質量基準による。
【０１６２】
表１に、実施例及び比較例で用いたシリコーン樹脂を示す。なお、表１において、「ｍ／ｎ」は、シリコーン樹脂を以下の式で示したときのｍ及びｎの値を示す。
［Ｒ１ＳｉＯ３／２］ｍ［Ｒ２２ＳｉＯ］ｎ
【０１６３】
【表１】
0006912683.tif 000002
【０１６４】
実施例及び比較例で用いた有機溶媒（Ｂ１）、（Ｂ２）及び（Ｂ３）、乳化剤（Ｃ）、無機酸化物微粒子（Ｄ）はそれぞれ以下のとおりである。
【０１６５】
有機溶媒（Ｂ１）：
有機溶媒（Ｂ１−１）：トルエン、水への溶解度：０．０５ｇ／１００ｇＨ２Ｏ、沸点：１１１℃
有機溶媒（Ｂ１−２）：キシレン、水への溶解度：０．１５ｇ／１００ｇＨ２Ｏ、沸点：１３９℃
有機溶媒（Ｂ２）：
有機溶媒（Ｂ２−１）：ジエチレングリコールジブチルエーテル、水への溶解度０．３ｇ／１００ｇＨ２Ｏ、沸点：２５６℃
有機溶媒（Ｂ２−２）：エチレングリコールジブチルエーテル、水への溶解度：０．２ｇ／１００ｇＨ２Ｏ、沸点：２０２℃
有機溶媒（Ｂ３）：
有機溶媒（Ｂ３−１）：プロピレングリコールモノブチルエーテル、水への溶解度：６．０ｇ／１００ｇＨ２Ｏ、沸点：１７０℃
有機溶媒（Ｂ３−２）：プロピレングリコールモノプロピルエーテル、水への溶解度：１９ｇ／１００ｇＨ２Ｏ、沸点：１４９℃：
【０１６６】
乳化剤（Ｃ）：
乳化剤（Ｃ１）：ノニオン界面活性剤（ポリオキシエチレンアルキルエーテル）、ＮＬ−４０、第一工業製薬社製；成分含有率：１００％
乳化剤（Ｃ２）：アニオン界面活性剤（ポリオキシアルキレンアルケニルエーテル硫酸エステル塩）、ラテムルＰＤ−１０４、花王社製；成分含有率：２０質量％
乳化剤（Ｃ３）：アニオン界面活性剤（アルキルジフェニルエーテル硫酸エステル塩）、ペレックスＳＳ−Ｈ、花王社製；成分含有率：５０質量％
【０１６７】
無機酸化物微粒子（Ｄ）：
無機酸化物微粒子（Ｄ１）：酸化亜鉛、ＦＩＮＥＸ−５２Ｗ−ＬＰ−２、堺化学工業社製；平均粒子径：２０ｎｍ
無機酸化物微粒子（Ｄ２）：酸化亜鉛、ＮＡＮＯＦＩＮＥ−５０ＬＰ、堺化学工業社製；平均粒子径：２０ｎｍ
無機酸化物微粒子（Ｄ３）：酸化チタン、ＴＴＯ−５１、石原産業社製；平均粒子径：２０ｎｍ
【０１６８】
（実施例１）
＜有機溶媒置換工程＞
密閉できる反応容器に、シリコーン樹脂（Ａ１−１）（製品名：ＳＲ−２４００（固形分濃度：５０質量％とトルエン（有機溶媒（Ｂ１−１）５０質量％）との混合物））１８３．２質量部と、シリコーン樹脂（Ａ２−１）としてＹＦ−３８００  １．９質量部、有機溶媒（Ｂ２−１）としてジエチレングリコールジブチルエーテル  ２９．７質量部、及び有機溶媒（Ｂ３−１）としてプロピレングリコールモノブチルエーテル  １４．０質量部とを添加し、密閉減圧下で加温しながら有機溶媒（Ｂ１）を留去し、シリコーン樹脂有機溶媒混合物（固形分濃度：６８質量％）を得た。なお、有機溶媒（Ｂ１）の残存量はガスクロマトグラフＧＣ−２０１４（島津製作所社製）にて測定し、実質的に除去されていることを確認した（水性クリヤー塗料組成物１００質量部に対して、０．１質量部未満であった）。
【０１６９】
＜無機酸化物微粒子湿式処理工程＞
ステンレス容器に、無機酸化微粒子（Ｄ１）としてＦＩＮＥＸ−５２Ｗ−ＬＰ−２（酸化亜鉛）５０質量部及び有機溶媒（Ｂ２−１）としてジエチレングリコールジブチルエーテル２７質量部を仕込み、ディスパーを用いて５，０００ｒｐｍ、３０分間分散することで無機酸化微粒子（Ｄ１）の分散スラリー（固形分濃度：６５質量％）を得た。
【０１７０】
＜混合工程＞
ステンレス容器に、上記シリコーン樹脂有機溶媒混合物１３７．２質量部及び上記無機酸化微粒子（Ｄ１）の分散スラリー８．６質量部（分散媒として、有機溶媒（Ｂ２−１）を３．０ｇ質量部含有）を仕込み、ディスパーを用いて１，０００ｒｐｍ、１０分間かくはんすることでシリコーン樹脂混合物を得た。
【０１７１】
＜エマルション化工程＞
上記混合工程で得たシリコーン樹脂混合物１４５．８質量部に、ディスパーを用いて１，０００ｒｐｍでかくはんしながら、乳化剤（Ｃ−１）としてノニオン界面活性剤のＮＬ−４０  ６．１質量部を添加して１０分間かくはんした。次に、乳化剤（Ｃ−２）としてアニオン界面活性剤のラテムルＰＤ−１０４  ９．６質量部（成分量：１．９質量部）を添加し、３０分かくはんし、更に、イオン交換水１２９．１質量部を添加してシリコーン樹脂エマルション（Ｓ−１）（固形分濃度：３６．６質量％）を得た。得られたシリコーン樹脂エマルション（Ｓ−１）の平均粒子径は２５０ｎｍであった。
【０１７２】
＜水性クリヤー塗料組成物の調製＞
上記により得られたシリコーン樹脂エマルション（Ｓ−１）１００質量部に、２５％アンモニア水０．４質量部を添加し、次に、アルカリ膨潤型増粘剤としてプライマルＡＳＥ−６０（ダウ・ケミカル社製）０．２質量部を添加して混合した。次いで、水道水３６．４質量部を混合し、更に、硬化触媒としてＤＩＢＵＴＹＬ  ＴＩＮ  ＯＸＩＤＥ（日東化成社製）を２．２質量部添加して混合して、水性クリヤー塗料組成物を得た。
【０１７３】
（実施例２〜２８）
実施例１の条件を、表２〜５に記載の条件に変えて、水性クリヤー塗料組成物をそれぞれ得た。なお、各実施例で得られたシリコーン樹脂エマルションは、それぞれ（Ｓ−２）〜（Ｓ−２８）とした。
【０１７４】
（実施例２９）
有機溶媒置換工程では、有機溶媒として有機溶媒（Ｂ３−１）のみを加え、混合工程において、シリコーン樹脂有機溶媒混合物と無機酸化微粒子（Ｄ１）の分散スラリー（分散媒として、有機溶媒（Ｂ２−１）を３．０質量部含有）とともに、有機溶媒（Ｂ２−１）を加えた以外は、実施例１と同様に行い、水性クリヤー塗料組成物を得た。
【０１７５】
（実施例３０）
有機溶媒置換工程において、有機溶媒として有機溶媒（Ｂ２−１）のみを加え、混合工程において、シリコーン樹脂有機溶媒混合物と無機酸化微粒子（Ｄ１）の分散スラリー（分散媒として、有機溶媒（Ｂ２−１）を３．０質量部含有）とともに、有機溶媒（Ｂ３−１）を加えた以外は、実施例１と同様に行い、水性クリヤー塗料組成物を得た。
【０１７６】
（実施例３１）
有機溶媒置換工程における有機溶媒（Ｂ２−１）及び（Ｂ３−１）の添加量を表５に記載の量に変更し、混合工程において、シリコーン樹脂有機溶媒混合物と無機酸化微粒子（Ｄ１）の分散スラリー（分散媒として、有機溶媒（Ｂ２−１）を３．０質量部含有）とともに、有機溶媒（Ｂ２−１）及び有機溶媒（Ｂ３−１）を表５に記載の量加えた以外は、実施例１と同様に行い、水性クリヤー塗料組成物を得た。
【０１７７】
（実施例３２）
予め、乳化剤（Ｃ１）６．１質量部、乳化剤（Ｃ２）９．６質量部及びイオン交換水１２９．１質量部を混合し、ディスパーを用いて１，０００ｒｐｍでかくはんしながら、乳化剤（（Ｃ１）及び（Ｃ２）の混合物）の水溶液を作成した。
エマルション化工程において、混合工程で得たシリコーン樹脂混合物に、ディスパーを用いて１，０００ｒｐｍでかくはんしながら、乳化剤（（Ｃ１）及び（Ｃ２）の混合物）の水溶液１４４．８質量部を添加して、３０分かくはんしてシリコーン樹脂エマルションを得た以外は、実施例１と同様に行い、水性クリヤー塗料組成物を得た。
【０１７８】
（比較例１）
＜有機溶媒置換工程＞
有機溶媒置換工程は、実施例１と同様に行い、シリコーン樹脂有機溶媒混合物（固形分濃度：６８質量％）を得た。なお、有機溶媒（Ｂ１）の残存量はガスクロマトグラフＧＣ−２０１４（島津製作所社製）にて測定し、実質的に除去されていることを確認した。
【０１７９】
＜エマルション化工程＞
上記混合工程で得たシリコーン樹脂混合物１４０．２質量部を、ディスパーを用いて１，０００ｒｐｍでかくはんしながら、乳化剤（Ｃ−１）としてノニオン界面活性剤のＮＬ−４０  ６．２質量部を添加して１０分間かくはんした。次に、乳化剤（Ｃ−２）としてアニオン界面活性剤のラテムルＰＤ−１０４  ９．６質量部を添加し、３０分かくはんし、更に、イオン交換水１２９．１質量部を添加してシリコーン樹脂エマルション（ｓ−１）（固形分濃度：３６．６質量％）を得た。得られたシリコーン樹脂エマルション（ｓ−１）の平均粒子径は２５０ｎｍであった。
【０１８０】
＜無機酸化物微粒子の後混合工程＞
エマルション化工程で得たシリコーン樹脂エマルション２７７．３質量部及び無機酸化微粒子（Ｄ１）の分散スラリー  ８．６質量部を仕込み、ディスパーを用いて１，０００ｒｐｍ、１０分間かくはんすることでシリコーン樹脂混合物を得た。なお、無機酸化微粒子（Ｄ１）の分散スラリーは、実施例１と同様の酸化亜鉛湿式処理工程で得られたものを用いた。
【０１８１】
＜水性クリヤー塗料組成物の調製＞
水性クリヤー塗料組成物の調製は、得られたシリコーン樹脂エマルションを用いて、実施例１と同様に行った。
【０１８２】
（比較例２〜９）
実施例１の条件を、表６に記載の条件に変えて、水性クリヤー塗料組成物をそれぞれ得た。なお、各実施例で得られたシリコーン樹脂エマルションは、それぞれ（ｓ−２）〜（ｓ−９）とした。
【０１８３】
（実施例３３）
実施例３３は、以下に示す２種類のシリコーン樹脂エマルション（Ｓ−１２）及び（ｓ−８）を、樹脂固形分比が１：１となるように混合したものである。これは、シリコーン樹脂全体として、（Ａ１）：（Ａ２）＝９８：２、（Ａ）：（Ｂ）＝１：０．５、（Ｂ２）：（Ｂ３）＝１：０．４３、及び（Ａ）１００質量部に対する（Ｄ）の含有量（質量部）が６．０質量部となるものである。
なお、シリコーン樹脂エマルション（Ｓ−１２）は、実施例１２で得られたシリコーン樹脂エマルションであり、無機酸化物微粒子（Ｄ）の量を、シリコーン樹脂（Ａ）の固形分１００質量部に対し１２質量部としたものである。シリコーン樹脂エマルション（ｓ−８）は、比較例８で得られたシリコーン樹脂エマルションであり、無機酸化物微粒子（Ｄ）を含まないものである。
【０１８４】
（実施例３４）
実施例３４は、以下に示す２種類のシリコーン樹脂エマルション（Ｓ−１３）及び（ｓ−９）を、樹脂固形分比が９８：２となるように混合したものである。これは、シリコーン樹脂全体として、（Ａ１）：（Ａ２）＝９８：２、（Ａ）：（Ｂ）＝１：０．５、（Ｂ２）：（Ｂ３）＝１：０．４３、及び（Ａ）１００質量部に対する（Ｄ）の含有量（質量部）が５．９質量部となるものである。
なお、シリコーン樹脂エマルション（Ｓ−１３）は、実施例１３で得られたシリコーン樹脂エマルションであり、シリコーン樹脂（Ａ）を（Ａ１）単独にて調製したエマルションである。また、シリコーン樹脂エマルション（ｓ−９）は、比較例９で得られたシリコーン樹脂（Ａ）を（Ａ２）単独にて調製したシリコーン樹脂エマルションであり、無機酸化物微粒子（Ｄ）を含まないものである。
【０１８５】
＜試験板の調製＞
サイディングボードに対して、着色顔料を含む水性下塗り塗料組成物であるオーデパワー３９０スプレー用（シリコンアクリル樹脂系：日本ペイント・インダストリアルコーティングス社製）を、乾燥膜厚が５０μｍとなるようにスプレー塗装し、ジェット乾燥器（風速：１０ｍ／ｓ）にて１００℃で３分間乾燥させ、下塗り塗膜を得た。
次いで、上記下塗り塗膜の上に、実施例又は比較例で得た水性クリヤー塗料組成物を、乾燥膜厚が３０μｍとなるようにスプレー塗装し、ジェット乾燥機（風速：１０ｍ／ｓ）にて１００℃で１０分間乾燥させることにより試験板を得た。
【０１８６】
＜評価項目＞
［シリコーン樹脂エマルションの分散性評価］
上記実施例及び比較例で得られた水性シリコーン樹脂エマルションを２００メッシュのフィルターでろ過した後、樹脂エマルションの状態を目視観察及び平均粒子径測定を実施し、エマルションの分散性を評価した。評価基準は以下のとおりである。
○：平均粒子径測定において、粒子径２μｍ以上の粗粒が確認されず、かつ目視観察で分離・凝集物等も生じていない
○△：平均粒子径測定において、粒子径２μｍ以上の粗粒が確認できるが、目視観察で分離・凝集物等は生じていない
△：目視観察で少量の凝集物が生じている
×：目視観察で分離・凝集物が生じている
【０１８７】
［シリコーン樹脂エマルションの貯蔵安定性評価］
上記実施例及び比較例で得られた水性シリコーン樹脂エマルションを２００メッシュのフィルターでろ過した後、４０℃で３ヶ月間静置した。静置後のシリコーン樹脂エマルションの状態を目視観察し、貯蔵安定性を評価した。評価基準は以下のとおりである。
○：分離・沈降等生じていない
×：分離・沈降が生じる
【０１８８】
［クリヤー塗膜外観（塗装後初期塗膜外観）］
石英ガラス板（紫外線領域において吸収を有しない基材）に対して、実施例及び比較例で得られた水性クリヤー塗料組成物を、ドクターブレード（２ｍｉｌ）を用いて、乾燥膜厚が１０μｍとなるように塗装し、次いで、１６０℃で１０分間乾燥して、評価試験板を得た。得られた評価試験板の状態を目視観察し、塗膜外観を評価した。評価基準は以下のとおりである。
○：塗膜に無機酸化物微粒子による軽微な白濁が認められる。
△：塗膜に無機酸化物微粒子による白濁及び／又は無機酸化物微粒子の凝集物が認められる。
×：塗膜に無機酸化物微粒子による著しい白濁及び／又は無機酸化物微粒子の多数の凝集物が認められる
【０１８９】
［クリヤー塗膜の紫外線透過率の測定］
石英ガラス板（紫外線領域において吸収を有しない基材）に対して、実施例及び比較例で得られた水性クリヤー塗料組成物を、ドクターブレード（２ｍｉｌ）を用いて、乾燥膜厚が１０μｍとなるように塗装し、次いで１６０℃で１０分間乾燥して、評価試験板を得た。
上記より得られた評価試験板の波長２８０ｎｍ〜７８０ｎｍにおける光透過率を、紫外可視分光光度計（ＵＶ−３１００、島津製作所社製）を用いて測定した。以下の方法に基づいて、紫外線透過率を測定し、得られた値を初期紫外線透過率とした。
【０１９０】
＜紫外線透過率の測定方法＞
紫外線透過率（％）として、波長２８０〜３８０ｎｍの範囲の光透過率（％）を求めた。具体的には、波長２８０ｎｍから３８０ｎｍまでの透過スペクトルを測定し、その積分値より紫外線光透過率を求めた。より具体的には、波長２８０〜３８０ｎｍの範囲の光透過率を、２ｎｍ毎に５１点測定し、これらの平均値を紫外線透過率とした。
【０１９１】
［耐酸性評価］
上記より得られた石英ガラス板を、ｐＨ＝３．０に調整した硫酸水溶液に、２３℃にて２４時間浸漬した後、上記と同様の方法で耐酸性評価試験後の紫外線透過率を測定し、初期紫外線透過率からの変化率によって耐酸性を評価した。評価基準は以下のとおりである。
○：初期紫外線透過率からの変化率が１００％〜１５０％未満であり、塗膜からの酸化亜鉛の溶出がほとんど確認されない。
×：初期紫外線透過率からの変化率が１５０％以上であり、塗膜からの酸化亜鉛の溶出が確認される。
【０１９２】
［耐候性評価（促進耐候性試験後の塗膜外観評価）］
試験板を、ＪＩＳ  Ｂ  ７７５３に規定するサンシャインカーボンアーク灯式促進耐候性試験機であるサンシャインウェザーメーターＳ８０（スガ試験機社製）を使用し、１０，０００時間の促進耐候性試験を行った。運転条件は、以下のとおりである
放射照度：２５５Ｗ／ｍ２
ブラックパネル温度：６３℃
水噴射時間：１２０分中１８分
促進耐候性試験後の評価試験板の状態を目視観察し、塗膜外観を評価した。評価基準は以下のとおりである。
○：変化なし
△：塗膜の一部に白化が認められる
×：塗膜に著しい白化及び／又は剥がれが認められる
【０１９３】
評価結果を表２〜６に示す。
【０１９４】
【表２】
0006912683.tif 000003
【０１９５】
【表３】
0006912683.tif 000004
【０１９６】
【表４】
0006912683.tif 000005
【０１９７】
【表５】
0006912683.tif 000006
【０１９８】
【表６】
0006912683.tif 000007
【０１９９】
実施例１〜３４は、本発明の実施例であり、無機系紫外線吸収剤として無機酸化物微粒子を含む水性クリヤー塗料組成物であって、貯蔵安定性の良好な水性シリコーン樹脂エマルションを含み、優れた耐候性及び耐久性（特に耐酸性）を有し、透明性の高い塗膜を形成することのできる水性クリヤー塗料組成物を製造することが可能であった。
【０２００】
比較例１は、エマルション化工程において、シリコーン樹脂混合物が無機酸化物微粒子を含まない例であり、得られる塗膜の耐久性（耐酸性）が劣っていた。
比較例２、３及び７は、有機溶媒置換工程を有しない例であり、得られる水性シリコーン樹脂エマルションの分散性が劣っていた。
比較例４は、有機溶媒（Ｂ２）を用いない例であり、得られる水性シリコーン樹脂エマルションの分散性が劣っていた。
比較例５は、有機溶媒（Ｂ３）を用いない例であり、得られる水性シリコーン樹脂エマルションの分散性が劣っていた。
比較例６は、有機溶媒（Ｂ２）、（Ｂ３）を用いない例であり、得られる水性シリコーン樹脂エマルションの分散性が劣っていた。
比較例８及び９は、無機酸化物微粒子（Ｄ）を用いない例であり、得られる塗膜の耐候性、紫外線透過率が劣っていた。
【産業上の利用可能性】
【０２０１】
本開示の水性クリヤー塗料組成物の製造方法を用いると、貯蔵安定性の良好な水性シリコーン樹脂エマルションを含み、優れた耐候性及び耐久性（特に耐酸性）を有し、透明性の高い塗膜を形成することのできる水性クリヤー塗料組成物が得られる。
【要約】      （修正有）【課題】貯蔵安定性が良好で、優れた耐候性及び耐久性を有し、透明性の高い塗膜を形成することのできる水性クリヤー塗料組成物の製造方法を提供する。【解決手段】重量平均分子量が５，０００〜３００，０００の範囲内である分岐状オルガノポリシロキサンであるシリコーン樹脂と、水に対する溶解度が小さい炭化水素系溶媒との混合物から、アルコール、アルキレングリコールモノアルキルエーテル、及びアルキレングリコールジアルキルエーテルからなる群より選ばれる少なくとも１種の、水に対して溶解する有機溶媒に置換する有機溶媒置換工程、無機酸化物微粒子を混合する工程、更に、乳化剤及び水性媒体の混合物とを機械的乳化処理する工程による、水性シリコーン樹脂エマルションを含む水性クリヤー塗料組成物の製造方法。【選択図】なし